(57)【要約】  本発明の半導体パワーデバイスは、第１電極および第２電極と、所定の厚さおよび不純物濃度を有する半導体からなり、前記第１電極および前記第２電極が接合され、当該第１電極と第２電極との間に電気伝導を発生させるキャリヤが移動するための活性領域を有する耐圧保持層と、前記耐圧保持層上に形成され、前記耐圧保持層に接する部分に、ＳｉＯ２よりも高い誘電率を有する高誘電率部を有する絶縁膜とを含む。
2012105611.tif 000002
【特許請求の範囲】
【請求項１】
第１電極および第２電極と、
所定の厚さおよび不純物濃度を有する半導体からなり、前記第１電極および前記第２電極が接合され、当該第１電極と第２電極との間に電気伝導を発生させるキャリヤが移動するための活性領域を有する耐圧保持層と、
前記耐圧保持層上に形成され、前記耐圧保持層に接する部分に、ＳｉＯ２よりも高い誘電率を有する高誘電率部を有する絶縁膜とを含む、半導体パワーデバイス。
【請求項２】
前記絶縁膜は、前記高誘電率部としての高誘電率絶縁膜と、当該高誘電率絶縁膜上に積層され、前記高誘電率絶縁膜よりも低い誘電率を有する低誘電率絶縁膜とを含む積層構造を有する、請求項１に記載の半導体パワーデバイス。
【請求項３】
前記高誘電率部は、前記活性領域を取り囲むデバイス外周部に接するように形成されている、請求項１または２に記載の半導体パワーデバイス。
【請求項４】
前記高誘電率部が、ＳｉＮ、Ａｌ２Ｏ３またはＡｌＯＮからなる、請求項１〜３のいずれか一項に記載の半導体パワーデバイス。
【請求項５】
前記耐圧保持層が、ワイドバンドギャップ半導体からなる、請求項１〜４のいずれか一項に記載の半導体パワーデバイス。
【請求項６】
前記ワイドバンドギャップ半導体が、ＳｉＣ、ＧａＮまたはダイヤモンドである、請求項５に記載の半導体パワーデバイス。
【請求項７】
前記耐圧保持層が、化合物半導体からなる、請求項１〜５のいずれか一項に記載の半導体パワーデバイス。
【請求項８】
前記絶縁膜は、前記耐圧保持層の表面に形成されたフィールド絶縁膜を含み、
前記第１電極が、前記フィールド絶縁膜を貫通して前記耐圧保持層にショットキー接合されたショットキー電極を含み、
前記第２電極が、前記耐圧保持層にオーミック接合されたオーミック電極を含み、
前記フィールド絶縁膜は、前記耐圧保持層におけるショットキー接合の外周領域に接する部分に前記高誘電率部を有している、請求項１〜７のいずれか一項に記載の半導体パワーデバイス。
【請求項９】
前記耐圧保持層は、第１導電型のソース領域と、前記ソース領域に接する第２導電型のボディ領域と、前記ボディ領域に接する第１導電型のドリフト領域とを含む電界効果トランジスタ構造を前記活性領域内に有しており、
前記第１電極が、前記ソース領域に電気的に接続されたソース電極を含み、
前記第２電極が、前記ドリフト領域に電気的に接続されたドレイン電極を含み、
前記高誘電率部が、前記ドリフト領域に接するように形成されている、請求項１〜８のいずれか一項に記載の半導体パワーデバイス。
【請求項１０】
前記電界効果トランジスタ構造は、前記ソース領域と前記ドリフト領域とが前記耐圧保持層の表面に垂直な縦方向に前記ボディ領域を介して離間して配置された、縦型トランジスタ構造を含み、
前記縦型トランジスタ構造は、前記耐圧保持層の表面から前記ソース領域および前記ボディ領域を貫通して前記ドリフト領域に達するソーストレンチを含み、
前記ソース電極は、前記ソーストレンチ内において前記ソース領域、前記ボディ領域および前記ドリフト領域に接している、請求項９に記載の半導体パワーデバイス。
【請求項１１】
前記電界効果トランジスタ構造は、前記ソース領域、前記ボディ領域および前記ドリフト領域に跨るように形成されたゲートトレンチを含むトレンチゲート構造を有し、
前記ゲートトレンチ内には、前記ボディ領域に対向するゲート電極が形成されており、
前記絶縁膜は、前記ゲート電極と前記ゲートトレンチの内面との間に介在されたゲート絶縁膜を含み、当該ゲート絶縁膜における前記ゲートトレンチの底面および／または前記ゲートトレンチの角部に接する部分に前記高誘電率部を有している、請求項９または１０に記載の半導体パワーデバイス。
【請求項１２】
前記ゲート絶縁膜は、前記ゲートトレンチの底面および／または前記ゲートトレンチの角部に接する部分に形成された前記高誘電率部としての高誘電率ゲート絶縁膜と、当該高誘電率ゲート絶縁膜上に積層され、前記高誘電率ゲート絶縁膜よりも低い誘電率を有する低誘電率ゲート絶縁膜とを含む積層構造を有する、請求項１１に記載の半導体パワーデバイス。
【請求項１３】
前記耐圧保持層は、ＳｉＣからなり、
前記ゲート絶縁膜は、Ａｌ２Ｏ３からなる、請求項１１または１２に記載の半導体パワーデバイス。
【請求項１４】
前記ゲート絶縁膜は、前記ゲートトレンチの側面における前記ボディ領域に接する部分に形成されたＳｉＯ２膜を含む、請求項１１または１２に記載の半導体パワーデバイス。
【請求項１５】
前記ゲート絶縁膜は、前記ＳｉＯ２膜上に積層され、ＳｉＯ２よりも高い誘電率を有する絶縁膜を含む、請求項１４に記載の半導体パワーデバイス。
【請求項１６】
前記耐圧保持層は、その表面にＳｉ（シリコン）面を有するＳｉＣからなり、
前記ゲートトレンチは、ＳｉＣからなる前記耐圧保持層のＳｉ面から前記耐圧保持層の内側へ向かって形成されている、請求項１４または１５に記載の半導体パワーデバイス。
【請求項１７】
前記高誘電率部が、前記ゲート絶縁膜における前記ゲートトレンチの底面および／または前記ゲートトレンチの角部のみに形成されている、請求項１４〜１６のいずれか一項に記載の半導体パワーデバイス。
【請求項１８】
前記電界効果トランジスタ構造は、前記耐圧保持層の表面に形成されたゲート絶縁膜を介してゲート電極が前記ボディ領域に対向するプレーナゲート構造を有し、
前記絶縁膜は、前記ゲート電極を覆うように前記耐圧保持層上に形成された層間絶縁膜を含み、当該層間絶縁膜は、前記プレーナゲート構造を取り囲むトランジスタ周辺部に接する部分に前記高誘電率部を有している、請求項９または１０に記載の半導体パワーデバイス。
【請求項１９】
ＳｉＣからなる半導体層と、この半導体層に形成され、第１導電型のソース領域と、前記ソース領域に接する第２導電型のボディ領域と、前記ボディ領域に接する第１導電型のドリフト領域と、前記ソース領域、前記ボディ領域および前記ドリフト領域に跨るように形成されたゲートトレンチと、前記ゲートトレンチの内面に形成されたゲート絶縁膜と、前記ゲート絶縁膜を介して前記ボディ領域に対向するゲート電極とを含むトレンチゲート型トランジスタ構造を有する半導体パワーデバイスの製造方法であって、
前記半導体層のＳｉ（シリコン）面からその内側へ向かって前記ゲートトレンチを形成する工程と、
前記ゲートトレンチの内面にＳｉＯ２からなる第１絶縁膜を形成する工程と、
前記第１絶縁膜における前記ゲートトレンチの底面上の部分を除去する工程と、
前記第１絶縁膜の除去により露出した前記ゲートトレンチの前記底面を覆うように、ＳｉＯ２よりも高い誘電率を有する第２絶縁膜を形成する工程とを含む、半導体パワーデバイスの製造方法。
【請求項２０】
前記第１絶縁膜を形成する工程が、熱酸化法により前記第１絶縁膜を形成する工程であり、
前記第２絶縁膜を形成する工程が、ＣＶＤ法により前記第２絶縁膜を形成する工程である、請求項１９に記載の半導体パワーデバイスの製造方法。
【発明の詳細な説明】
【技術分野】
【０００１】
本発明は、半導体パワーデバイスおよびその製造方法に関する。
【背景技術】
【０００２】
従来、モータ制御システム、電力変換システムなど、各種パワーエレクトロニクス分野におけるシステムに主として使用される半導体パワーデバイスが注目されている。
たとえば、特許文献１の図１は、ＳｉＣが採用されたショットキーバリアダイオードを開示している。当該ショットキーバリアダイオードは、ｎ型４Ｈ−ＳｉＣバルク基板と、バルク基板上に成長したｎ型のエピタキシャル層と、エピタキシャル層の表面に形成され、エピタキシャル層の表面を部分的に露出させる酸化膜と、酸化膜の開口内に形成され、エピタキシャル層に対してショットキー接合するショットキー電極とを備えている。【０００３】
また、特許文献１の図４は、ＳｉＣが採用された縦型ＭＩＳ電界効果トランジスタを開示している。当該縦型ＭＩＳ電界効果トランジスタは、ｎ型４Ｈ−ＳｉＣバルク基板と、バルク基板上に成長したｎ型のエピタキシャル層と、エピタキシャル層の表層部に形成されたｎ型不純物領域（ソース領域）と、当該ｎ型不純物領域の両サイドに隣接して形成されたｐ型ウェル領域と、エピタキシャル層の表面に形成されたゲート酸化膜と、ゲート酸化膜を介してｐ型ウェル領域に対向するゲート電極とを備えている。
【先行技術文献】
【特許文献】
【０００４】
【特許文献１】特開２００５−７９３３９号公報
【発明の概要】
【発明が解決しようとする課題】
【０００５】
特許文献１のショットキーバリアダイオードおよびトランジスタにおいて、逆バイアス時にアバランシェ降伏が生じると、ＳｉＣエピタキシャル層に接する材料には、当該エピタキシャル層にかかる電界よりも大きな電界がかかる。
たとえば、ショットキーバリアダイオードの酸化膜にかかる電界ＥSiO2は、ガウスの法則により、ＥSiO2＝（εSiC／εSiO2）・ＥSiC＝（１０／３．９）・ＥSiC＝約２．５ＥSiCＭＶ／ｃｍと求められる。すなわち、酸化膜には、ＳｉＣにかかる電界ＥSiCの約２．５倍の電界がかかる。なお、εSiCは真空に対するＳｉＣの比誘電率を示し、εSiO2は真空に対するＳｉＯ２の比誘電率を示している。【０００６】
そのため、アバランシェ降伏時（高電圧印加時）に酸化膜が絶縁破壊しやすく、このことがアバランシェ耐量の低下を招いている。
本発明の目的は、耐圧保持層に対する高電圧の印加時に絶縁膜の破壊を低減できる、半導体パワーデバイスおよびその製造方法を提供することである。
【課題を解決するための手段】
【０００７】
上記目的を達成するための本発明の半導体パワーデバイスは、第１電極および第２電極と、所定の厚さおよび不純物濃度を有する半導体からなり、前記第１電極および前記第２電極が接合され、当該第１電極と第２電極との間に電気伝導を発生させるキャリヤが移動するための活性領域を有する耐圧保持層と、前記耐圧保持層上に形成され、前記耐圧保持層に接する部分に、ＳｉＯ２よりも高い誘電率を有する高誘電率部を有する絶縁膜とを含む。【０００８】
この構成によれば、絶縁膜における耐圧保持層に接する部分が、ＳｉＯ２よりも高い誘電率を有する高誘電率部からなる。そのため、第１電極と第２電極との間に高電圧が印加された状態において、絶縁膜における耐圧保持層との接する部分にかかる電界ＥHigh-kを弱めることができる。
たとえば、真空に対する高誘電率部の比誘電率をεHigh-kとし、真空に対する耐圧保持層の比誘電率をε０とし、真空に対するＳｉＯ２の比誘電率をεSiO2とし、耐圧保持層にかかる電界をＥ０とする。この場合、電界ＥHigh-kは、ガウスの法則により、ＥHigh-k＝（ε０／εHigh-k）・Ｅ０・・・（１）と求められる。一方、絶縁膜がＳｉＯ２である場合、絶縁膜（ＳｉＯ２膜）にかかる電界ＥSiO2は、ＥSiO2＝（ε０／εSiO2）・Ｅ０・・・（２）と求められる。式（１）および（２）を比較すると、εHigh-k＞εSiO2であるため、ＥHigh-k＜ＥSiO2となる。【０００９】
すなわち、絶縁膜における耐圧保持層との接する部分に高誘電率部を設けることにより、絶縁膜にかかる電界を弱めることができる。その結果、絶縁膜の破壊を低減することができる。
耐圧保持層上に形成された絶縁膜は、耐圧保持層に接する部分が高誘電率材料からなっていればよく、耐圧保持層に接する前記高誘電率部としての高誘電率絶縁膜と、当該高誘電率絶縁膜上に積層され、前記高誘電率絶縁膜よりも低い誘電率を有する低誘電率絶縁膜とを含む積層構造を有していてもよい。【００１０】
また、前記高誘電率部は、前記活性領域を取り囲むデバイス外周部に接するように形成されていてもよい。
これにより、活性領域に形成されるデバイスの構造の種類（ショットキーバリアダイオード構造、ＭＩＳＦＥＴ構造、ＪＦＥＴ構造、バイポーラトランジスタ構造等）に関わらず、当該デバイスの外周に電界が集中しても、その電界による絶縁膜の破壊を低減することができる。【００１１】
また、前記高誘電率部は、ＳｉＮ（比誘電率εSiN＝約７．５）、Ａｌ２Ｏ３（比誘電率εAl2O3＝約８．５）またはＡｌＯＮ（比誘電率εAlON＝約６）からなることが好ましい。
また、前記耐圧保持層は、ワイドバンドギャップ半導体（たとえば、バンドギャップＥｇが２ｅＶ以上、好ましくは、２．５ｅＶ〜７ｅＶ）からなっていてもよく、具体的には、ＳｉＣ（バンドギャップＥｇSiC＝約３．２ｅＶ）、ＧａＮ（バンドギャップＥｇGaN＝約３．４ｅＶ）またはダイヤモンド（バンドギャップＥｇdia＝約５．５ｅＶ）であってもよい。【００１２】
また、前記耐圧保持層は、化合物半導体であってもよい。化合物半導体は、たとえば、高い電子移動度を示すIII−Ｖ族化合物、広いバンドギャップを持つ材料の多いII−ＶＩ族化合物に代表される２元化合物とそれからなる３元以上の混晶半導体を含み、前記ワイドバンドギャップ半導体と一部重複する。
III−Ｖ族化合物としては、たとえば、ＧａＡｓ（バンドギャップＥｇGaAs＝約１．４ｅＶ）、ＡｌＡｓ（バンドギャップＥｇAlAs＝約２．１ｅＶ）、ＧａＮ（バンドギャップＥｇGaN＝約３．４ｅＶ）、ＡｌＮ（バンドギャップＥｇAlN＝約６．２ｅＶ）が代表例である。【００１３】
また、II−ＶＩ族化合物としては、たとえば、ＺｎＳｅ（バンドギャップＥｇZnSe＝約２．８ｅＶ）、ＺｎＳ（バンドギャップＥｇZnS＝約３．８ｅＶ）、ＣｄＴｅ（バンドギャップＥｇCdTe＝約１．６ｅＶ）、ＺｎＴｅ（バンドギャップＥｇZnTe＝約２．４ｅＶ）、ＣｄＳ（バンドギャップＥｇCdS＝約２．５ｅＶ）が代表例である。
また、前記第１電極が、前記フィールド絶縁膜を貫通して前記耐圧保持層にショットキー接合されたショットキー電極を含み、前記第２電極が、前記耐圧保持層にオーミック接合されたオーミック電極を含む場合、前記絶縁膜は、前記耐圧保持層の表面に形成されたフィールド絶縁膜を含み、当該フィールド絶縁膜が、前記耐圧保持層におけるショットキー接合の外周領域に接する部分に前記高誘電率部を有していることが好ましい。【００１４】
この構成により、電界が比較的集中しやすいショットキー接合の外周領域（ショットキー電極の終端部付近の領域）における絶縁膜の破壊を低減することができる。
また、前記耐圧保持層が、第１導電型のソース領域と、前記ソース領域に接する第２導電型のボディ領域と、前記ボディ領域に接する第１導電型のドリフト領域とを含む電界効果トランジスタ構造を前記活性領域内に有しており、前記第１電極が、前記ソース領域に電気的に接続されたソース電極を含み、前記第２電極が、前記ドリフト領域に電気的に接続されたドレイン電極を含む場合、前記高誘電率部は、前記ドリフト領域に接するように形成されていることが好ましい。【００１５】
また、前記電界効果トランジスタ構造が、前記ソース領域と前記ドリフト領域とが前記耐圧保持層の表面に垂直な縦方向に前記ボディ領域を介して離間して配置された、縦型トランジスタ構造を含む場合、前記縦型トランジスタ構造は、前記耐圧保持層の表面から前記ソース領域および前記ボディ領域を貫通して前記ドリフト領域に達するソーストレンチを含み、前記ソース電極は、前記ソーストレンチ内において前記ソース領域、前記ボディ領域および前記ドリフト領域に接していることが好ましい。【００１６】
この構成によれば、電界効果トランジスタ構造が縦型であるため、大電流を容易に流すことができ、さらに、高耐圧および低オン抵抗を確保し易くできる。
また、前記電界効果トランジスタ構造が、前記ソース領域、前記ボディ領域および前記ドリフト領域に跨るように形成されたゲートトレンチを含むトレンチゲート構造を有し、前記ゲートトレンチ内に、前記ボディ領域に対向するゲート電極が形成されている場合、前記絶縁膜は、前記ゲート電極と前記ゲートトレンチの内面との間に介在されたゲート絶縁膜を含み、当該ゲート絶縁膜における前記ゲートトレンチの底面および／または前記ゲートトレンチの角部に接する部分に前記高誘電率部を有していることが好ましい。【００１７】
この構成により、トレンチゲート構造のＭＩＳＦＥＴにおいて、電界が比較的集中しやすいゲートトレンチの底部および角部におけるゲート絶縁膜の破壊を低減することができる。
このようなゲート絶縁膜は、ゲートトレンチの底面および／またはゲートトレンチの角部に接する部分が高誘電率材料からなっていればよく、前記ゲートトレンチの底面および／または前記ゲートトレンチの角部に接する部分に形成された前記高誘電率部としての高誘電率ゲート絶縁膜と、当該高誘電率ゲート絶縁膜上に積層され、前記高誘電率ゲート絶縁膜よりも低い誘電率を有する低誘電率ゲート絶縁膜とを含む積層構造を有していてもよい。【００１８】
また、前記耐圧保持層がＳｉＣからなる場合、前記ゲート絶縁膜は、Ａｌ２Ｏ３からなることが好ましい。
この構成によれば、ＳｉＣからなる耐圧保持層に対して比較的高い障壁高さを維持しながら、ゲート絶縁膜の誘電率をＳｉＯ２に比べて大きくすることができる。その結果、ボディ領域付近における量子トンネル効果によるリーク電流を低減することができる。【００１９】
また、前記ゲート絶縁膜は、前記ゲートトレンチの側面における前記ボディ領域に接する部分がＳｉＯ２膜からなっていてもよい。その場合、前記ＳｉＯ２膜上に、ＳｉＯ２よりも高い誘電率を有する絶縁膜が積層されていることが好ましい。
また、前記耐圧保持層が、その表面にＳｉ（シリコン）面を有するＳｉＣからなる場合、前記ゲートトレンチは、ＳｉＣからなる前記耐圧保持層のＳｉ面から前記耐圧保持層の内側へ向かって形成されていてもよい。【００２０】
また、前記高誘電率部は、前記ゲート絶縁膜における前記ゲートトレンチの底面および／または前記ゲートトレンチの角部のみに形成されていてもよい。
また、前記電界効果トランジスタ構造が、前記耐圧保持層の表面に形成されたゲート絶縁膜を介してゲート電極が前記ボディ領域に対向するプレーナゲート構造を有する場合、前記絶縁膜は、前記ゲート電極を覆うように前記耐圧保持層上に形成された層間絶縁膜を含み、当該層間絶縁膜は、前記プレーナゲート構造を取り囲むトランジスタ周辺部に接する部分に前記高誘電率部を有していることが好ましい。【００２１】
この構成により、プレーナゲート構造のＭＩＳＦＥＴにおいて、電界が比較的集中しやすいトランジスタ周辺部に接する層間絶縁膜の破壊を低減することができる。
また、本発明の半導体パワーデバイスの製造方法は、ＳｉＣからなる半導体層と、この半導体層に形成され、第１導電型のソース領域と、前記ソース領域に接する第２導電型のボディ領域と、前記ボディ領域に接する第１導電型のドリフト領域と、前記ソース領域、前記ボディ領域および前記ドリフト領域に跨るように形成されたゲートトレンチと、前記ゲートトレンチの内面に形成されたゲート絶縁膜と、前記ゲート絶縁膜を介して前記ボディ領域に対向するゲート電極とを含むトレンチゲート型トランジスタ構造を有する半導体パワーデバイスの製造方法であって、前記半導体層のＳｉ（シリコン）面からその内側へ向かって前記ゲートトレンチを形成する工程と、前記ゲートトレンチの内面にＳｉＯ２からなる第１絶縁膜を形成する工程と、前記第１絶縁膜における前記ゲートトレンチの底面上の部分を除去する工程と、前記第１絶縁膜の除去により露出した前記ゲートトレンチの前記底面を覆うように、ＳｉＯ２よりも高い誘電率を有する第２絶縁膜を形成する工程とを含む。【００２２】
この方法によれば、ゲートトレンチの底面がＳｉ面として形成されるので、第１絶縁膜（ＳｉＯ２膜）を形成したときに、当該ＳｉＯ２膜におけるゲートトレンチの底面（Ｓｉ面）上の部分が、当該ＳｉＯ２膜におけるゲートトレンチの側面上の部分よりも薄くなる。したがって、この第１絶縁膜の底面部分を残存させたのでは、電界が比較的集中しやすいゲートトレンチの底部および角部において絶縁膜の破壊を生じる可能性が高くなる。【００２３】
そこで、本発明では、第１絶縁膜におけるゲートトレンチの底面上の部分を除去し、この除去により露出した部分を覆うように第２絶縁膜（高誘電率膜）を形成している。これにより、電界集中の発生し易い箇所を高誘電率膜で覆うことができる。
一方、ゲートトレンチの側面にＳｉＯ２膜を残存させることができるので、チャネルとゲート電極との間には、ＳｉＯ２からなるゲート絶縁膜を形成することができる。【００２４】
また、前記第１絶縁膜を形成する工程が、熱酸化法により前記第１絶縁膜を形成する工程であり、前記第２絶縁膜を形成する工程が、ＣＶＤ法により前記第２絶縁膜を形成する工程であってもよい。
【図面の簡単な説明】
【００２５】
【図１】図１は、本発明の第１実施形態に係るショットキーバリアダイオードの模式的な平面図である。
【図２】図２は、図１に示すショットキーバリアダイオードの断面図であって、図１の切断線Ａ−Ａでの切断面を示す。
【図３Ａ】図３Ａは、図２に示すショットキーバリアダイオードの製造工程の一部を示す模式的な断面図であって、図２と同じ位置での切断面を示す。
【図３Ｂ】図３Ｂは、図３Ａの次の工程を示す図である。
【図３Ｃ】図３Ｃは、図３Ｂの次の工程を示す図である。
【図４】図４（ａ）（ｂ）は、本発明の第２実施形態に係るトレンチゲート型ＭＩＳトランジスタの模式的な平面図であって、図４（ａ）は全体図、図４（ｂ）は内部拡大図をそれぞれ示す。
【図５】図５は、図４に示すトレンチゲート型ＭＩＳトランジスタの断面図であって、図４（ｂ）の切断線Ｂ−ＢおよびＣ−Ｃでの切断面をそれぞれ示す。
【図６Ａ】図６Ａは、図５に示すトレンチゲート型ＭＩＳトランジスタの製造工程の一部を示す模式的な断面図であって、図５と同じ位置での切断面を示す。
【図６Ｂ】図６Ｂは、図６Ａの次の工程を示す図である。
【図６Ｃ】図６Ｃは、図６Ｂの次の工程を示す図である。
【図６Ｄ】図６Ｄは、図６Ｃの次の工程を示す図である。
【図６Ｅ】図６Ｅは、図６Ｄの次の工程を示す図である。
【図６Ｆ】図６Ｆは、図６Ｅの次の工程を示す図である。
【図７】図７は、図５に示すトレンチゲート型ＭＩＳトランジスタの第１変形例を示す模式的な断面図である。
【図８】図８は、図５に示すトレンチゲート型ＭＩＳトランジスタの第２変形例を示す模式的な断面図である。
【図９】図９は、本発明の第３実施形態に係るトレンチゲート型ＭＩＳトランジスタの模式的な断面図である。
【図１０Ａ】図１０Ａは、図９に示すトレンチゲート型ＭＩＳトランジスタの製造工程の一部を示す模式的な断面図であって、図９と同じ位置での切断面を示す。
【図１０Ｂ】図１０Ｂは、図１０Ａの次の工程を示す図である。
【図１０Ｃ】図１０Ｃは、図１０Ｂの次の工程を示す図である。
【図１０Ｄ】図１０Ｄは、図１０Ｃの次の工程を示す図である。
【図１０Ｅ】図１０Ｅは、図１０Ｄの次の工程を示す図である。
【図１０Ｆ】図１０Ｆは、図１０Ｅの次の工程を示す図である。
【図１０Ｇ】図１０Ｇは、図１０Ｆの次の工程を示す図である。
【図１０Ｈ】図１０Ｈは、図１０Ｇの次の工程を示す図である。
【図１０Ｉ】図１０Ｉは、図１０Ｈの次の工程を示す図である。
【図１１】図１１（ａ）（ｂ）は、本発明の第４実施形態に係るプレーナゲート型ＭＩＳトランジスタの模式的な平面図であって、図１１（ａ）は全体図、図１１（ｂ）は内部拡大図をそれぞれ示す。
【図１２】図１２は、図１１に示すプレーナゲート型ＭＩＳトランジスタの断面図であって、図１１（ｂ）の切断線Ｄ−ＤおよびＥ−Ｅでの切断面をそれぞれ示す。
【図１３Ａ】図１３Ａは、図１２に示すプレーナゲート型ＭＩＳトランジスタの製造工程の一部を示す模式的な断面図であって、図１２と同じ位置での切断面を示す。
【図１３Ｂ】図１３Ｂは、図１３Ａの次の工程を示す図である。
【図１３Ｃ】図１３Ｃは、図１３Ｂの次の工程を示す図である。
【図１３Ｄ】図１３Ｄは、図１３Ｃの次の工程を示す図である。
【図１４】図１４（ａ）（ｂ）は、本発明の第５実施形態に係るトレンチゲート型ＭＩＳトランジスタの模式的な平面図であって、図１４（ａ）は全体図、図１４（ｂ）は内部拡大図をそれぞれ示す。
【図１５】図１５は、図１４（ａ）（ｂ）のトレンチゲート型ＭＩＳトランジスタの断面図であって、図１４（ｂ）の切断線Ｆ−Ｆ、Ｇ−ＧおよびＨ−Ｈでの切断面をそれぞれ示す。
【図１６】図１６は、本発明の第６実施形態に係るトレンチゲート型ＭＩＳトランジスタの模式的な断面図であって、図１５と同じ位置での切断面を示す。
【図１７】図１７（ａ）（ｂ）は、本発明の第７実施形態に係るプレーナゲート型ＭＩＳトランジスタの模式的な平面図であって、図１７（ａ）は全体図、図１７（ｂ）は内部拡大図をそれぞれ示す。
【図１８】図１８は、図１７（ａ）（ｂ）のプレーナゲート型ＭＩＳトランジスタの断面図であって、図１７（ｂ）の切断線Ｉ−ＩおよびＪ−Ｊでの切断面をそれぞれ示す。
【図１９】図１９（ａ）（ｂ）は、本発明の第８実施形態に係るトレンチゲート型ＭＩＳトランジスタの模式的な平面図であって、図１９（ａ）は全体図、図１９（ｂ）は内部拡大図をそれぞれ示す。
【図２０】図２０は、図１９（ａ）（ｂ）のトレンチゲート型ＭＩＳトランジスタの断面図であって、図１９（ｂ）の切断線Ｋ−ＫおよびＬ−Ｌでの切断面をそれぞれ示す。
【図２１】図２１（ａ）（ｂ）は、図１４（ａ）（ｂ）のＭＩＳトランジスタのレイアウトの変形例を示す図であって、図２１（ａ）は全体図、図２１（ｂ）は内部拡大図をそれぞれ示す。
【図２２】図２２（ａ）（ｂ）は、本発明の第９実施形態に係るトレンチゲート型ＭＩＳトランジスタの模式的な平面図であって、図２２（ａ）は全体図、図２２（ｂ）は内部拡大図をそれぞれ示す。
【図２３】図２３は、図２２（ａ）（ｂ）に示すトレンチゲート型ＭＩＳトランジスタの断面図であって、図２２（ｂ）の切断線Ｍ−ＭおよびＮ−Ｎでの切断面をそれぞれ示す。
【図２４】図２４（ａ）（ｂ）は、本発明の第１０実施形態に係るプレーナゲート型ＭＩＳトランジスタの模式的な平面図であって、図２４（ａ）は全体図、図２４（ｂ）は内部拡大図をそれぞれ示す。
【図２５】図２５は、図２４（ａ）（ｂ）に示すプレーナゲート型ＭＩＳトランジスタの断面図であって、図２４（ｂ）の切断線Ｏ−ＯおよびＰ−Ｐでの切断面をそれぞれ示す。
【発明を実施するための形態】
【００２６】
以下では、本発明の実施の形態を、添付図面を参照して詳細に説明する。
図１は、本発明の第１実施形態に係るショットキーバリアダイオードの模式的な平面図である。図２は、図１に示すショットキーバリアダイオードの断面図であって、図１の切断線Ａ−Ａでの切断面を示す。
ショットキーバリアダイオード１は、ＳｉＣ（バンドギャップの幅は約３．２６ｅＶのワイドバンドギャップ半導体）が採用されたショットキーバリアダイオードであり、たとえば、図１に示すように、平面視正方形のチップ状である。
【００２７】
チップ状のショットキーバリアダイオード１は、図１の紙面における上下左右方向の長さがそれぞれ数ｍｍ程度である。
ショットキーバリアダイオード１は、ｎ＋型（たとえば、濃度が１×１０１８〜１×１０２１ｃｍ−３）のＳｉＣ基板２を備えている。ＳｉＣ基板２の裏面には、その全域を覆うようにオーミック電極（第２電極）としてのカソード電極３が形成されている。カソード電極３は、ｎ型のＳｉＣとオーミック接触する金属（たとえば、Ｎｉシリサイド、Ｃｏシリサイドなど）からなる。
【００２８】
ＳｉＣ基板２の表面には、ＳｉＣ基板２よりも低濃度のｎ−型（たとえば、濃度が１×１０１５〜１×１０１７ｃｍ−３）のＳｉＣエピタキシャル層４が積層されている。耐圧保持層としてのＳｉＣエピタキシャル層４の厚さは、たとえば、１μｍ〜１００μｍである。
ＳｉＣエピタキシャル層４の表面には、ＳｉＣエピタキシャル層４の一部を活性領域５として露出させる開口６を有し、当該活性領域５を取り囲むデバイス外周部としてのフィールド領域７を覆うフィールド絶縁膜８が積層されている。
【００２９】
フィールド絶縁膜８は、ＳｉＯ２（酸化シリコン）よりも高い誘電率（真空に対する非誘電率εrのことであり、以下では、単に比誘電率εrとする。）を有する高誘電率絶縁材料（以下、Ｈｉｇｈ−ｋ材料とする。）からなる。
具体的には、フィールド絶縁膜８は、ＳｉＮ（窒化シリコン）、Ａｌ２Ｏ３（アルミナ）またはＡｌＯＮ（酸窒化アルミニウム）からなる。これらの材料の比誘電率εrは、ＳｉＮの比誘電率εSiNが７．５であり、Ａｌ２Ｏ３の比誘電率εAl2O3が約８．５であり、ＡｌＯＮの比誘電率εAlONが６である。また、フィールド絶縁膜８の厚さは、たとえば、１０００Å以上、好ましくは、３０００Å〜３００００Åである。
【００３０】
フィールド絶縁膜８上には、第１電極としてのアノード電極９が形成されている。
アノード電極９は、フィールド絶縁膜８の開口６内でＳｉＣエピタキシャル層４に接合されたショットキーメタル１０と、このショットキーメタル１０に積層されたコンタクトメタル１１との２層構造を有している。
ショットキーメタル１０は、ｎ型のＳｉＣとの接合によりショットキー接合を形成する金属（たとえば、Ｎｉ、Ａｕなど）からなる。ＳｉＣに接合されるショットキーメタル１０は、ＳｉＣ半導体との間に、たとえば、０．７ｅＶ〜１．７ｅＶの高さのショットキー障壁（電位障壁）を形成する。
【００３１】
ショットキーメタル１０は、フィールド絶縁膜８における開口６の周縁部１２を上から覆うように、当該開口６の外方へフランジ状に張り出している。すなわち、フィールド絶縁膜８の周縁部１２は、ＳｉＣエピタキシャル層４およびショットキーメタル１０により、全周にわたってその上下両側から挟まれている。したがって、ＳｉＣエピタキシャル層４におけるショットキー接合の外周領域（すなわち、フィールド領域７の内縁部１３）は、ＳｉＣからなるフィールド絶縁膜８の周縁部１２により覆われることとなる。
【００３２】
フィールド絶縁膜８の周縁部１２を覆うアノード電極９の、フィールド絶縁膜８の開口６端からのはみ出し量Ｘは、たとえば、１０μｍ以上、好ましくは、１０μｍ〜１００μｍである。
また、ショットキーメタル１０の厚さは、この第１実施形態では、たとえば、０．０１μｍ〜５μｍである。
【００３３】
コンタクトメタル１１は、アノード電極９において、ショットキーバリアダイオード１の最表面に露出して、ボンディングワイヤなどが接合される部分である。コンタクトメタル１１は、たとえば、Ａｌからなる。
また、コンタクトメタル１１は、ショットキーメタル１０と同様に、フィールド絶縁膜８における開口６の周縁部１２を上から覆うように、当該開口６の外方へフランジ状に張り出している。
【００３４】
また、コンタクトメタル１１の厚さは、この第１実施形態では、ショットキーメタル１０よりも大きく、たとえば、０．５μｍ〜１０μｍである。
ショットキーバリアダイオード１の最表面には、表面保護膜１４が形成されている。表面保護膜１４の中央部には、コンタクトメタル１１を露出させる開口１５が形成されている。ボンディングワイヤなどは、この開口１５を介してコンタクトメタル１１に接合される。
【００３５】
また、ＳｉＣエピタキシャル層４の表層部には、アノード電極９のショットキーメタル１０に接するようにｐ型のガードリング１６が形成されている。このガードリング１６は、平面視において、フィールド絶縁膜８の開口６の内外に跨るように（活性領域５およびフィールド領域７に跨るように）、当該開口６の輪郭に沿って形成されている。したがって、ガードリング１６は、開口６の内方へ張り出し、開口６内のショットキーメタル１０の終端部としての外縁部１７に接する内側部分１８と、開口６の外方へ張り出し、フィールド絶縁膜８の周縁部１２を挟んでアノード電極９（ショットキーメタル１０）に対向する外側部分１９とを有している。
【００３６】
ガードリング１６の内側部分１８の幅Ｗ１は、１μｍ〜５０μｍであり、ガードリング１６の外側部分１９の幅Ｗ２は、１μｍ〜５００μｍである。これらＷ１とＷ２との合計であるガードリング１６の全体幅Ｗは、たとえば、５μｍ〜５５０μｍである。また、ガードリング１６のＳｉＣエピタキシャル層４の表面からの深さＤは、たとえば、１０００Å以上、好ましくは、２０００Å〜７０００Åである。
【００３７】
このショットキーバリアダイオード１では、アノード電極９に正電圧、カソード電極３に負電圧が印加される順方向バイアス状態になることにより、カソード電極３からアノード電極９へと、ＳｉＣエピタキシャル層４の活性領域５を介して電子（キャリヤ）が移動して電流が流れる。
図３Ａ〜図３Ｃは、図２に示すショットキーバリアダイオードの製造工程の一部を示す模式的な断面図であって、図２と同じ位置での切断面を示す。
【００３８】
ショットキーバリアダイオード１を製造するには、図３Ａに示すように、ＣＶＤ(Chemical Vapor Deposition：化学気相成長)法、ＬＰＥ（Liquid Phase Epitaxy：液相エピタキシ）法、ＭＢＥ（Molecular Beam Epitaxy：分子線エピタキシ）法などのエピタキシャル成長法により、ＳｉＣ基板２の表面（Ｓｉ面）上に、ｎ型不純物（たとえば、Ｎ（窒素）、Ｐ（リン）、Ａｓ（ひ素）等）をドーピングしながらＳｉＣ結晶が成長させられる。これにより、ＳｉＣ基板２上に、ｎ−型のＳｉＣエピタキシャル層４が形成される。
【００３９】
続いて、ｐ型不純物（たとえば、Ａｌ（アルミニウム）、Ｂ（ホウ素）等）が、ＳｉＣエピタキシャル層４の表面からＳｉＣエピタキシャル層４の内部にインプランテーション（注入）される。
続いて、たとえば、１４００℃〜２０００℃でＳｉＣエピタキシャル層４が熱処理される。これにより、ＳｉＣエピタキシャル層４の表層部に注入されたｐ型不純物のイオンが活性化され、ガードリング１６が形成される。なお、ＳｉＣエピタキシャル層４の熱処理は、たとえば、抵抗加熱炉、高周波誘導加熱炉を適当な温度で制御することによって行うことができる。
【００４０】
次に、図３Ｂに示すように、ＣＶＤ法により、ＳｉＣエピタキシャル層４上にＨｉｇｈ−ｋ材料からなるフィールド絶縁膜８が積層される。
続いて、公知のパターニング技術により、フィールド絶縁膜８がパターニングされることにより、ＳｉＣエピタキシャル層４の活性領域５を露出させる開口６が形成される。
次に、図３Ｃに示すように、スパッタ法、蒸着法などの方法により、ショットキーメタル１０およびコンタクトメタル１１の材料が順に積層される。そして、これら積層されたメタルが、公知のパターニング技術によりパターニングされてショットキーメタル１０およびコンタクトメタル１１からなるアノード電極９が形成される。
【００４１】
その後、ＳｉＣ基板２の裏面にカソード電極３が形成され、ＳｉＣエピタキシャル層４の表面を覆うように表面保護膜１４が形成される。
以上の工程を経て、図２に示すショットキーバリアダイオード１が得られる。
以上のように、この第１実施形態によれば、フィールド絶縁膜８が、Ｈｉｇｈ−ｋ材料（ＳｉＮ、Ａｌ２Ｏ３、ＡｌＯＮ等）からなる。そのため、アノード電極９−カソード電極３間に大きな逆電圧が印加され、アバランシェ降伏が生じても、フィールド絶縁膜８にかかる電界ＥHigh-kを弱めることができる。
【００４２】
たとえば、フィールド絶縁膜８がＡｌ２Ｏ３からなる場合、フィールド絶縁膜８にかかる電界ＥHigh-kは、ガウスの法則により、ＥAl2O3＝（εSiC／εAl2O3）・ＥSiC＝（１０／８．５）・ＥSiC＝約１．２ＥSiCＭＶ／ｃｍ・・・（１）と求められる。
一方、フィールド絶縁膜８がＳｉＯ２からなる場合、当該フィールド絶縁膜８（ＳｉＯ２膜）にかかる電界ＥSiO2は、ＥSiO2＝（εSiC／εSiO2）・ＥSiC＝（１０／３．９）・ＥSiC＝約２．５ＥSiCＭＶ／ｃｍ・・・（２）と求められる。
【００４３】
式（１）および（２）の結果、フィールド絶縁膜８がＡｌ２Ｏ３からなる場合の電界ＥHigh-kは、ＳｉＯ２からなる場合に比べて、約０．４８倍に低減することができる。その結果、フィールド絶縁膜８の破壊を低減することができる。
とりわけ、この第１実施形態のショットキーバリアダイオード１の構造では、アノード電極９（ショットキーメタル１０）の外縁部１７付近（フィールド領域７の内縁部１３）に電界が集中しやすい。
【００４４】
そこで、この第１実施形態のように、フィールド絶縁膜８全体をＨｉｇｈ−ｋ材料により構成すれば、フィールド領域７の内縁部１３にもＨｉｇｈ−ｋ材料からなるフィールド絶縁膜８を接触させることができる。そのため、フィールド絶縁膜８の破壊を効果的に低減することができる。
図４（ａ）（ｂ）は、本発明の第２実施形態に係るトレンチゲート型ＭＩＳトランジスタの模式的な平面図であって、図４（ａ）は全体図、図４（ｂ）は内部拡大図をそれぞれ示す。図５は、図４に示すトレンチゲート型ＭＩＳトランジスタの断面図であって、図４（ｂ）の切断線Ｂ−ＢおよびＣ−Ｃでの切断面をそれぞれ示す。
【００４５】
ＭＩＳトランジスタ２１は、ＳｉＣが採用されたトレンチゲート型ＤＭＩＳＦＥＴ（Double diffused Metal Insulator Semiconductor Field Effect Transistor）であり、たとえば、図４（ａ）に示すように、平面視正方形のチップ状である。チップ状のＭＩＳトランジスタ２１は、図４（ａ）の紙面における上下左右方向の長さがそれぞれ数ｍｍ程度である。
【００４６】
ＭＩＳトランジスタ２１の表面には、ソースパッド２２が形成されている。ソースパッド２２は、四隅が外方へ湾曲した平面視略正方形状であり、ＭＩＳトランジスタ２１の表面のほぼ全域を覆うように形成されている。このソースパッド２２には、その一辺の中央付近に除去領域２３が形成されている。この除去領域２３は、ソースパッド２２が形成されていない領域である。
【００４７】
除去領域２３には、ゲートパッド２４が配置されている。ゲートパッド２４とソースパッド２２との間には間隔が設けられており、これらは互いに絶縁されている。
次に、ＭＩＳトランジスタ２１の内部構造について説明する。
ＭＩＳトランジスタ２１は、ｎ＋型（たとえば、濃度が１×１０１８〜１×１０２１ｃｍ−３）のＳｉＣ基板２５を備えている。ＳｉＣ基板２５は、この第２実施形態では、ＭＩＳトランジスタ２１のドレインとして機能し、その表面２６（上面）がＳｉ面であり、その裏面２７（下面）がＣ面である。
【００４８】
ＳｉＣ基板２５の表面２６には、ＳｉＣ基板２５よりも低濃度のｎ−型（たとえば、濃度が１×１０１５〜１×１０１７ｃｍ−３）のＳｉＣエピタキシャル層２８が積層されている。耐圧保持層としてのＳｉＣエピタキシャル層２８の厚さは、たとえば、１μｍ〜１００μｍである。ＳｉＣエピタキシャル層２８は、ＳｉＣ基板２５上に、いわゆるエピタキシャル成長によって形成されている。Ｓｉ面である表面２６上に形成されるＳｉＣエピタキシャル層２８は、Ｓｉ面を成長主面として成長させられる。したがって、成長により形成されるＳｉＣエピタキシャル層２８の表面２９は、ＳｉＣ基板２５の表面２６と同様、Ｓｉ面である。
【００４９】
ＭＩＳトランジスタ２１には、図４（ａ）に示すように、平面視でＳｉＣエピタキシャル層２８の中央部に配置され、ＭＩＳトランジスタ２１として機能する活性領域３０と、この活性領域３０を取り囲むトランジスタ周辺領域３１が形成されている。
活性領域３０において、ＳｉＣエピタキシャル層２８の表層部には、ｐ型（たとえば、濃度が１．０×１０１６ｃｍ−３〜１．０×１０１９ｃｍ−３）のボディ領域３２が、行方向および列方向に一定のピッチで行列状（マトリクス状）に配列されて多数形成されている。各ボディ領域３２は、平面視正方形状であり、たとえば、図４（ｂ）の紙面における上下左右方向の長さがそれぞれ７．２μｍ程度である。
【００５０】
一方、ＳｉＣエピタキシャル層２８における、ボディ領域３２よりもＳｉＣ基板２５側の領域は、エピタキシャル成長後のままの状態が維持された、ｎ−型のドリフト領域３３となっている。
各ボディ領域３２には、その表面２９側のほぼ全域にｎ＋型（たとえば、濃度が１×１０１８〜１×１０２１ｃｍ−３）のソース領域３４が形成されている。
【００５１】
そして、各ボディ領域３２を取り囲むように、ＳｉＣエピタキシャル層２８の表面２９から各ソース領域３４およびボディ領域３２を貫通してドリフト領域３３に達するゲートトレンチ３５が形成されている。
これにより、ＳｉＣエピタキシャル層２８に、それぞれが電界効果トランジスタとして機能する直方体形状（平面視正方形状）の単位セルが多数形成されている。単位セルでは、ゲートトレンチ３５の深さ方向がゲート長方向であり、そのゲート長方向に直交する各単位セルの周方向がゲート幅方向である。
【００５２】
ゲートトレンチ３５は、その底部におけるゲート幅に直交する方向（隣接する単位セルとの対向方向）の両端角部３６がドリフト領域３３側へ向かって湾曲していて、互いに対向する側面３７と底面３８とが湾曲面を介して連続する断面Ｕ字状である。これにより、単位セルのターンオフ時に、ゲートトレンチ３５の底部における両端角部３６に加わる電界を、両端角部３６以外の部分へ分散させることができるため、ゲート絶縁膜３９（後述）における底面３８上の部分の絶縁破壊を抑制することができる。
【００５３】
ゲートトレンチ３５の内面には、その全域を覆うように、ゲート絶縁膜３９が形成されている。ゲート絶縁膜３９は、Ｈｉｇｈ−ｋ材料（ＳｉＮ、Ａｌ２Ｏ３、ＡｌＯＮ等）からなる。
そして、ゲート絶縁膜３９の内側をｎ型不純物が高濃度にドーピングされたポリシリコン材料で埋め尽くすことにより、ゲートトレンチ３５内にゲート電極４０が埋設されている。こうして、ソース領域３４とドリフト領域３３とが、ＳｉＣエピタキシャル層２８の表面２９に垂直な縦方向にボディ領域３２を介して離間して配置された、縦型ＭＩＳトランジスタ構造が構成されている。
【００５４】
また、各単位セルの中央部には、ＳｉＣエピタキシャル層２８の表面２９から各ソース領域３４およびボディ領域３２を貫通してドリフト領域３３に達するソーストレンチ４１が形成されている。ソーストレンチ４１の深さは、この第２実施形態では、ゲートトレンチ３５と同じである。また、ソーストレンチ４１も、ゲートトレンチ３５同様、その底部におけるゲート幅に直交する方向（隣接する単位セルとの対向方向）の両端角部４２がドリフト領域３３側へ向かって湾曲していて、互いに対向する側面４３と底面４４とが湾曲面を介して連続する断面Ｕ字状である。
【００５５】
また、ドリフト領域３３には、選択的にｐ型不純物（たとえば、濃度が１．０×１０１６ｃｍ−３〜１．０×１０１９ｃｍ−３）が導入されることにより、各単位セルのソーストレンチ４１内に露出する部分にｐ型領域４５が形成されている。これにより、ソーストレンチ４１の内面におけるソース領域３４に対してＳｉＣ基板２５側の部分（すなわち、底面４４および側面４３におけるソース領域３４の下端より深い部分）は、その全域がｐ型の領域とされている。
【００５６】
また、ソーストレンチ４１の底面４４の中央部には、ｐ＋型のボディコンタクト領域４６（たとえば、不純物濃度が１．０×１０１８ｃｍ−３〜２．０×１０２１ｃｍ−３）が形成されている。
また、トランジスタ周辺領域３１において、ＳｉＣエピタキシャル層２８の表層部には、マトリクス状に配列された単位セル（活性領域３０）を取り囲むように、活性領域３０から間隔を開けてｐ型のガードリング４７が複数本（この第２実施形態では、４本）形成されている。これらのガードリング４７は、ｐ型のボディ領域３２を形成する工程と同一のイオン注入工程で形成することができる。
【００５７】
各ガードリング４７は、平面視において、ＭＩＳトランジスタ２１の外周に沿う平面視四角環状に形成されている。また、ガードリング４７のＳｉＣエピタキシャル層２８の表面２９からの深さは、ボディ領域３２とほぼ同じ深さであり、たとえば、２０００Å以上、好ましくは、３０００Å〜１００００Åである。
ＳｉＣエピタキシャル層２８上には、ゲート電極４０を被覆するように、層間絶縁膜４８が積層されている。層間絶縁膜４８は、Ｈｉｇｈ−ｋ材料（ＳｉＮ、Ａｌ２Ｏ３、ＡｌＯＮ等）からなる。
【００５８】
層間絶縁膜４８およびゲート絶縁膜３９には、ソーストレンチ４１よりも大径のコンタクトホール４９が形成されている。これにより、コンタクトホール４９内には、各単位セルのソーストレンチ４１の全体（すなわち、ソーストレンチ４１の側面４３および底面４４）およびＳｉＣエピタキシャル層２８の表面２９におけるソーストレンチ４１の周縁部が露出していて、表面２９と底面４４との高低差に応じた段差が形成されている。
【００５９】
層間絶縁膜４８上には、第１電極としてのソース電極５０が形成されている。ソース電極５０は、各コンタクトホール４９を介して、すべての単位セルのソーストレンチ４１に一括して入り込んでいて、各単位セルにおいて、ソーストレンチ４１の底側から順にボディコンタクト領域４６、ｐ型領域４５、ボディ領域３２およびソース領域３４に接触している。すなわち、ソース電極５０は、すべての単位セルに対して共通の配線となっている。
【００６０】
そして、このソース電極５０上には層間絶縁膜（図示せず）が形成されており、その層間絶縁膜（図示せず）を介して、ソース電極５０がソースパッド２２（図４（ａ）参照）に電気的に接続されている。一方、ゲートパッド２４（図４（ａ）参照）は、当該層間絶縁膜（図示せず）上に引き回されたゲート配線（図示せず）を介して、ゲート電極４０に電気的に接続されている。
【００６１】
また、ソース電極５０は、たとえば、ＳｉＣエピタキシャル層２８との接触側から順にＴｉ／ＴｉＮ層と、Ａｌ層とが積層された構造を有している。
ＳｉＣ基板２５の裏面２７には、その全域を覆うように第２電極としてのドレイン電極５１が形成されている。このドレイン電極５１は、すべての単位セルに対して共通の電極となっている。ドレイン電極５１としては、たとえば、ＳｉＣ基板２５側から順にＴｉ、Ｎｉ、ＡｕおよびＡｇが積層された積層構造（Ｔｉ／Ｎｉ／Ａｕ／Ａｇ）を適用することができる。
【００６２】
このＭＩＳトランジスタ２１では、ソース電極５０とドレイン電極５１との間（ソース−ドレイン間）に所定の電位差を発生させた状態で、ゲート電極４０に閾値電圧以上の電圧が印加される。これにより、ゲート電極４０からの電界によりボディ領域３２におけるゲート絶縁膜３９との界面近傍にチャネルが形成される。こうして、ソース電極５０からドレイン電極５１へと、活性領域３０内のソース領域３４、チャネルおよびドリフト領域３３を介して電子（キャリヤ）が移動して電流が流れる。
【００６３】
図６Ａ〜図６Ｆは、図５に示すトレンチゲート型ＭＩＳトランジスタの製造工程の一部を示す模式的な断面図であって、図５と同じ位置での切断面を示す。
ＭＩＳトランジスタ２１を製造するには、図６Ａに示すように、ＣＶＤ法、ＬＰＥ法、ＭＢＥ法などのエピタキシャル成長法により、ＳｉＣ基板２５の表面２６（Ｓｉ面）上に、ｎ型不純物（たとえば、Ｎ（窒素）、Ｐ（リン）、Ａｓ（ひ素）等）をドーピングしながらＳｉＣ結晶が成長させられる。これにより、ＳｉＣ基板２５上に、ｎ−型のＳｉＣエピタキシャル層２８が形成される。
【００６４】
続いて、ｐ型不純物（たとえば、Ａｌ（アルミニウム）、Ｂ（ホウ素）等）が、ＳｉＣエピタキシャル層２８の表面２９からＳｉＣエピタキシャル層２８の内部にインプランテーション（注入）される。
続いて、ｎ型不純物が、ＳｉＣエピタキシャル層２８の表面２９からＳｉＣエピタキシャル層２８の内部にインプランテーション（注入）される。
【００６５】
続いて、たとえば、１４００℃〜２０００℃でＳｉＣエピタキシャル層２８が熱処理される。これにより、ＳｉＣエピタキシャル層２８の表層部に注入されたｐ型不純物およびｎ型不純物のイオンが活性化され、注入された箇所に応じて、ボディ領域３２、ソース領域３４およびガードリング４７が同時に形成される。また、ＳｉＣエピタキシャル層２８の基層部には、エピタキシャル成長後のままの状態を維持するドリフト領域３３が形成される。
【００６６】
次に、図６Ｂに示すように、ＳｉＣエピタキシャル層２８が、ゲートトレンチ３５およびソーストレンチ４１を形成すべき領域に開口を有するマスクを用いてエッチングされる。これにより、ＳｉＣエピタキシャル層２８が表面２９（Ｓｉ面）からドライエッチングされて、ゲートトレンチ３５およびソーストレンチ４１が同時に形成される。それとともに、ＳｉＣエピタキシャル層２８に多数の単位セルが形成される。なお、エッチングガスとしては、たとえば、ＳＦ６（六フッ化硫黄）およびＯ２（酸素）を含む混合ガス（ＳＦ６／Ｏ２ガス）、ＳＦ６、Ｏ２およびＨＢｒ（臭化水素）を含む混合ガス（ＳＦ６／Ｏ２／ＨＢｒガス）を用いることができる。
【００６７】
続いて、ｐ型不純物が、ソーストレンチ４１の底面４４からドリフト領域３３の内部にインプランテーション（注入）される。インプランテーションは、相対的に低いドーズ量でイオンを注入する第１段階と、相対的に高いドーズ量でイオンを注入する第２段階で実施される。その後、たとえば、１４００℃〜２０００℃でＳｉＣエピタキシャル層２８が熱処理される。これにより、ドリフト領域３３に注入されたｐ型不純物のイオンが活性化され、ｐ型領域４５およびボディコンタクト領域４６が同時に形成される。
【００６８】
次に、図６Ｃに示すように、ＣＶＤ法により、Ｈｉｇｈ−ｋ材料がＳｉＣエピタキシャル層２８の上方から堆積される。これにより、ゲート絶縁膜３９が形成される。
続いて、ＣＶＤ法により、ドーピングされたポリシリコン材料５２がＳｉＣエピタキシャル層２８の上方から堆積される。ポリシリコン材料５２の堆積は、少なくともゲートトレンチ３５およびソーストレンチ４１が埋め尽くされるまで続けられる。その後、堆積したポリシリコン材料５２が、エッチバック面がＳｉＣエピタキシャル層２８の表面２９に対して面一になるまでエッチバックされる。
【００６９】
次に、図６Ｄに示すように、ソーストレンチ４１内に残存するポリシリコン材料５２のみがドライエッチングにより除去される。これにより、ゲートトレンチ３５内に残存するポリシリコン材料５２からなるゲート電極４０が形成される。
次に、図６Ｅに示すように、ＣＶＤ法により、Ｈｉｇｈ−ｋ材料がＳｉＣエピタキシャル層２８の上方から堆積される。これにより、層間絶縁膜４８が形成される。
【００７０】
次に、図６Ｆに示すように、公知のパターニング技術により、層間絶縁膜４８およびゲート絶縁膜３９が連続してパターニングされる。これにより、層間絶縁膜４８およびゲート絶縁膜３９にコンタクトホール４９が形成される。
この後、ソース電極５０、ドレイン電極５１などが形成されることにより、図５に示すＭＩＳトランジスタ２１が得られる。
【００７１】
以上のように、この第２実施形態によれば、ＳｉＣエピタキシャル層２８に接するゲート絶縁膜３９および層間絶縁膜４８が、Ｈｉｇｈ−ｋ材料（ＳｉＮ、Ａｌ２Ｏ３、ＡｌＯＮ等）からなる。そのため、ソース電極５０−ドレイン電極５１間に大きな逆電圧が印加され、アバランシェ降伏が生じても、前述の第１実施形態で式（１）と（２）との比較により証明したように、ゲート絶縁膜３９および層間絶縁膜４８にかかる電界ＥHigh-kを弱めることができる。その結果、ゲート絶縁膜３９および層間絶縁膜４８の破壊を低減することができる。よって、アバランシェ耐量の高いＭＩＳトランジスタを提供することができる。
【００７２】
とりわけ、この第２実施形態のＭＩＳトランジスタ２１のようなトレンチゲート型構造では、ゲートトレンチ３５の両端角部３６および底面３８に電界が集中しやすい。
そこで、この第２実施形態のように、ゲート絶縁膜３９全体をＨｉｇｈ−ｋ材料により構成すれば、ゲートトレンチ３５の両端角部３６および底面３８にもＨｉｇｈ−ｋ材料からなるゲート絶縁膜３９を接触させることができる。そのため、ゲート絶縁膜３９の破壊を効果的に低減することができる。
【００７３】
また、この第２実施形態では、層間絶縁膜４８を構成するＨｉｇｈ−ｋ材料としては種々のＨｉｇｈ−ｋ材料を選択すればよいが、ゲート絶縁膜３９としては、Ａｌ２Ｏ３を採用することがより好ましい。
ゲート絶縁膜３９がＡｌ２Ｏ３であれば、ＳｉＣエピタキシャル層２８に対して比較的高い障壁高さを維持しながら、ゲート絶縁膜３９の誘電率をＳｉＯ２に比べて大きくすることができる。その結果、チャネル（ボディ領域３２）付近における量子トンネル効果によるリーク電流を低減することができる。
【００７４】
本発明者が鋭意検討したところ、Ｈｉｇｈ−ｋ材料として知られているＨｆＯ２およびＺｒＯ２は、ＳｉＣに接するゲート絶縁膜に適さないことがわかった。すなわち、ＨｆＯ２およびＺｒＯ２をゲート絶縁膜３９としてＳｉＣ上に直接形成したのでは、これらＨｆＯ２およびＺｒＯ２とＳｉＣとの間の障壁高さが小さくなり、チャネル付近では、量子トンネル効果によるリーク電流が増加するという不具合を生じることがわかった。
【００７５】
具体的には、ＳｉＣにＨｆＯ２（バンドギャップＥｇHfO2＝約５．７ｅＶ  比誘電率εHfO2＝約２４）を接触させた場合、電子側および正孔側の障壁高さはそれぞれ、１．３ｅＶ（電子側）、１．２（正孔側）となる。また、ＳｉＣにＺｒＯ２（バンドギャップＥｇZrO2＝約５．８ｅＶ  比誘電率εZrO2＝約１８）を接触させた場合も同様に、電子側および正孔側の障壁高さはそれぞれ、１．３ｅＶ（電子側）、１．２（正孔側）となる。一方、ＳｉＣにＳｉＯ２（バンドギャップＥｇSiO2＝約９ｅＶ  比誘電率εSiO2＝約３．９）を接触させた場合、電子側および正孔側の障壁高さはそれぞれ、３．０ｅＶ（電子側）、２．８（正孔側）となる。したがって、ＨｆＯ２およびＺｒＯ２をゲート絶縁膜３９としてＳｉＣ上に直接形成したのでは、ゲート絶縁膜３９としてＳｉＯ２を採用する場合よりもリーク電流が増加することがわかった。
【００７６】
これに対し、ＳｉＣにＡｌ２Ｏ３を接触させた場合、電子側および正孔側の障壁高さはそれぞれ、２．６ｅＶ（電子側）、２．２（正孔側）となり、ＳｉＯ２を採用する場合とほぼ同等の障壁高さを維持することができる。しかも、Ａｌ２Ｏ３は比誘電率εAl2O3が約８．５のＨｉｇｈ−ｋ材料であるため、ゲート絶縁膜３９とボディ領域３２との間の界面状態を良好に維持しながら、ゲート絶縁膜３９の膜厚をかせぐことができる。その結果、ＳｉＯ２を採用する場合に比べて、リーク電流を一層低減することができる。
【００７７】
さらに、このＭＩＳトランジスタ２１は縦型構造であるため、大電流を容易に流すことができ、さらに、高耐圧および低オン抵抗を確保し易くできる。
また、ＭＩＳトランジスタ２１の製造過程においては、ゲート絶縁膜３９がＣＶＤ法により形成されるので、スパッタ法を使用して形成する場合に比べて、ゲート絶縁膜３９における側面３７上の部分の膜厚制御を簡単に行なうことができる。
【００７８】
なお、この第２実施形態では、図７に示すように、Ｈｉｇｈ−ｋ材料からなるゲート絶縁膜３９に代えて、ＳｉＯ２からなるゲート絶縁膜５３が採用されてもよい。
また、図８に示すように、Ｈｉｇｈ−ｋ材料からなる層間絶縁膜４８に代えて、ＳｉＯ２からなる層間絶縁膜５４が採用されてもよい。
図９は、本発明の第３実施形態に係るトレンチゲート型ＭＩＳトランジスタの模式的な断面図である。図９において、図５に示す各部に相当する部分には、それらの各部に付した参照符号と同一の参照符号を付している。そして、以下では、図９に示す構造について、図５に示す構造との相違点のみを説明し、同一の参照符号を付した各部の説明を省略する。
【００７９】
図９に示すＭＩＳトランジスタ６１において、ゲートトレンチ３５の内面に形成されたゲート絶縁膜６２は、ゲートトレンチ３５の側面３７上の部分において、ＳｉＯ２膜とＨｉｇｈ−ｋ膜との２層構造になっており、底面３８上の部分において、Ｈｉｇｈ−ｋ膜のみからなる単層構造になっている。
すなわち、この第３実施形態では、Ｈｉｇｈ−ｋ膜は、ゲート絶縁膜６２において、ゲートトレンチ３５の底面３８および両端角部３６に接する部分のみに形成されている。
【００８０】
図１０Ａ〜図１０Ｉは、図９に示すトレンチゲート型ＭＩＳトランジスタの製造工程の一部を示す模式的な断面図であって、図９と同じ位置での切断面を示す。
ＭＩＳトランジスタ６１を製造するには、図１０Ａに示すように、ＣＶＤ法、ＬＰＥ法、ＭＢＥ法などのエピタキシャル成長法により、ＳｉＣ基板２５の表面２６（Ｓｉ面）上に、ｎ型不純物（たとえば、Ｎ（窒素）、Ｐ（リン）、Ａｓ（ひ素）等）をドーピングしながらＳｉＣ結晶が成長させられる。これにより、ＳｉＣ基板２５上に、ｎ−型のＳｉＣエピタキシャル層２８が形成される。
【００８１】
続いて、ｐ型不純物（たとえば、Ａｌ（アルミニウム）、Ｂ（ホウ素）等）が、ＳｉＣエピタキシャル層２８の表面２９からＳｉＣエピタキシャル層２８の内部にインプランテーション（注入）される。
続いて、ｎ型不純物が、ＳｉＣエピタキシャル層２８の表面２９からＳｉＣエピタキシャル層２８の内部にインプランテーション（注入）される。
【００８２】
続いて、たとえば、１４００℃〜２０００℃でＳｉＣエピタキシャル層２８が熱処理される。これにより、ＳｉＣエピタキシャル層２８の表層部に注入されたｐ型不純物およびｎ型不純物のイオンが活性化され、注入された箇所に応じて、ボディ領域３２、ソース領域３４およびガードリング４７が同時に形成される。また、ＳｉＣエピタキシャル層２８の基層部には、エピタキシャル成長後のままの状態を維持するドリフト領域３３が形成される。
【００８３】
次に、図１０Ｂに示すように、ＳｉＣエピタキシャル層２８が、ゲートトレンチ３５およびソーストレンチ４１を形成すべき領域に開口を有するマスクを用いてエッチングされる。これにより、ＳｉＣエピタキシャル層２８が表面２９（Ｓｉ面）からドライエッチングされて、ゲートトレンチ３５およびソーストレンチ４１が同時に形成される。それとともに、ＳｉＣエピタキシャル層２８に多数の単位セルが形成される。なお、エッチングガスとしては、たとえば、ＳＦ６（六フッ化硫黄）およびＯ２（酸素）を含む混合ガス（ＳＦ６／Ｏ２ガス）、ＳＦ６、Ｏ２およびＨＢｒ（臭化水素）を含む混合ガス（ＳＦ６／Ｏ２／ＨＢｒガス）を用いることができる。
【００８４】
続いて、ｐ型不純物が、ソーストレンチ４１の底面４４からドリフト領域３３の内部にインプランテーション（注入）される。インプランテーションは、相対的に低いドーズ量でイオンを注入する第１段階と、相対的に高いドーズ量でイオンを注入する第２段階で実施される。その後、たとえば、１４００℃〜２０００℃でＳｉＣエピタキシャル層２８が熱処理される。これにより、ドリフト領域３３に注入されたｐ型不純物のイオンが活性化され、ｐ型領域４５およびボディコンタクト領域４６が同時に形成される。
【００８５】
次に、図１０Ｃに示すように、熱酸化法により、ＳｉＣエピタキシャル層２８の表面２９全域（ゲートトレンチ３５の内面およびソーストレンチ４１の内面を含む）に、第１絶縁膜としてのＳｉＯ２膜６３が形成される。
次に、図１０Ｄに示すように、エッチングにより、ＳｉＯ２膜６３におけるＳｉＣエピタキシャル層２８のＳｉ面上の部分が選択的に除去される。具体手には、ＳｉＯ２膜６３におけるＳｉＣエピタキシャル層２８の表面２９上の部分、ゲートトレンチ３５の両端角部３６の一部および底面３８上の部分、ならびにソーストレンチ４１の両端角部４２の一部および底面４４上の部分が除去される。これにより、ＳｉＯ２膜６３が、ゲートトレンチ３５の側面３７およびソーストレンチ４１の側面４３に残存し、各底面３８，４４および各両端角部３６，４２の一部が露出することとなる。
【００８６】
次に、図１０Ｅに示すように、ＣＶＤ法により、Ｈｉｇｈ−ｋ材料がＳｉＣエピタキシャル層２８の上方から堆積される。これにより、ゲートトレンチ３５の底面３８およびソーストレンチ４１の底面４４を覆うように、第２絶縁膜としてのＨｉｇｈ−ｋ膜６４が形成され、ゲート絶縁膜６２が形成される。
次に、図１０Ｆに示すように、ＣＶＤ法により、ドーピングされたポリシリコン材料５２がＳｉＣエピタキシャル層２８の上方から堆積される。ポリシリコン材料５２の堆積は、少なくともゲートトレンチ３５およびソーストレンチ４１が埋め尽くされるまで続けられる。その後、堆積したポリシリコン材料５２が、エッチバック面がＳｉＣエピタキシャル層２８の表面２９に対して面一になるまでエッチバックされる。
【００８７】
次に、図１０Ｇに示すように、ソーストレンチ４１内に残存するポリシリコン材料５２のみがドライエッチングにより除去される。これにより、ゲートトレンチ３５内に残存するポリシリコン材料５２からなるゲート電極４０が形成される。
次に、図１０Ｈに示すように、ＣＶＤ法により、Ｈｉｇｈ−ｋ材料がＳｉＣエピタキシャル層２８の上方から堆積される。これにより、層間絶縁膜４８が形成される。
【００８８】
次に、図１０Ｉに示すように、公知のパターニング技術により、層間絶縁膜４８およびゲート絶縁膜６２が連続してパターニングされる。これにより、層間絶縁膜４８およびゲート絶縁膜６２にコンタクトホール４９が形成される。
この後、ソース電極５０、ドレイン電極５１などが形成されることにより、図９に示すＭＩＳトランジスタ６１が得られる。
【００８９】
このＭＩＳトランジスタ６１の構造によっても、前述の第２実施形態のＭＩＳトランジスタ２１と同様の作用効果を発現することができる。
また、この第３実施形態によれば、ゲート絶縁膜６２は、ゲートトレンチ３５の側面３７上の部分において、ＳｉＯ２膜とＨｉｇｈ−ｋ膜との２層構造になっている。そのため、ゲートトレンチ３５の両端角部３６および底面３８を覆うＨｉｇｈ−ｋ膜６４が、ＳｉＣとの間に高い障壁高さを形成することが困難なＨｉｇｈ−ｋ材料（たとえば、第２実施形態で説明したＨｆＯ２、ＺｒＯ２等）であっても、側面３７に接する絶縁膜がＳｉＯ２膜６３である。
【００９０】
したがって、チャネル（ボディ領域３２）付近においてＳｉＣエピタキシャル層２８に対して比較的高い障壁高さを維持しながら、電界の集中しやすい両端角部３６および底面３８におけるゲート絶縁膜６２の破壊を低減することができる。
また、この第３実施形態によれば、ゲートトレンチ３５の底面３８がＳｉ面として形成されるので、ＳｉＯ２膜６３を形成したときに（図１０Ｃ）、ＳｉＯ２膜６３におけるゲートトレンチ３５の底面３８（Ｓｉ面）上の部分が、ＳｉＯ２膜６３におけるゲートトレンチ３５の側面３７上の部分よりも薄くなる。したがって、ＳｉＯ２膜６３の底面部分を残存させてゲート絶縁膜としたのでは、電界が比較的集中しやすいゲートトレンチ３５の底面３８および両端角部３６において絶縁膜の破壊を生じる可能性が高くなる。
【００９１】
そこで、この第３実施形態では、ＳｉＯ２膜６３におけるゲートトレンチ３５の底面３８上の部分を除去し（図１０Ｄ）、この除去により露出した部分を覆うようにＨｉｇｈ−ｋ膜６４を形成している（図１０Ｅ）。これにより、電界集中の発生し易い箇所をＨｉｇｈ−ｋ膜６４で簡単に覆うことができる。
図１１（ａ）（ｂ）は、本発明の第４実施形態に係るプレーナゲート型ＭＩＳトランジスタの模式的な平面図であって、図１１（ａ）は全体図、図１１（ｂ）は内部拡大図をそれぞれ示す。図１２は、図１１に示すプレーナゲート型ＭＩＳトランジスタの断面図であって、図１１（ｂ）の切断線Ｄ−ＤおよびＥ−Ｅでの切断面をそれぞれ示す。
【００９２】
ＭＩＳトランジスタ７１は、ＳｉＣが採用されたプレーナゲート型ＤＭＩＳＦＥＴであり、たとえば、図１１（ａ）に示すように、平面視正方形のチップ状である。チップ状のＭＩＳトランジスタ７１は、図１１（ａ）の紙面における上下左右方向の長さがそれぞれ数ｍｍ程度である。
ＭＩＳトランジスタ７１の表面には、ソースパッド７２が形成されている。ソースパッド７２は、四隅が外方へ湾曲した平面視略正方形状であり、ＭＩＳトランジスタ７１の表面のほぼ全域を覆うように形成されている。このソースパッド７２には、その一辺の中央付近に除去領域７３が形成されている。この除去領域７３は、ソースパッド７２が形成されていない領域である。
【００９３】
除去領域７３には、ゲートパッド７４が配置されている。ゲートパッド７４とソースパッド７２との間には間隔が設けられており、これらは互いに絶縁されている。
次に、ＭＩＳトランジスタ７１の内部構造について説明する。
ＭＩＳトランジスタ７１は、ｎ＋型（たとえば、濃度が１×１０１８〜１×１０２１ｃｍ−３）のＳｉＣ基板７５を備えている。ＳｉＣ基板７５は、この第４実施形態では、ＭＩＳトランジスタ７１のドレインとして機能し、その表面７６（上面）がＳｉ面であり、その裏面７７（下面）がＣ面である。
【００９４】
ＳｉＣ基板７５の表面７６には、ＳｉＣ基板７５よりも低濃度のｎ−型（たとえば、濃度が１×１０１５〜１×１０１７ｃｍ−３）のＳｉＣエピタキシャル層７８が積層されている。耐圧保持層としてのＳｉＣエピタキシャル層７８の厚さは、たとえば、１μｍ〜１００μｍである。ＳｉＣエピタキシャル層７８は、ＳｉＣ基板７５上に、いわゆるエピタキシャル成長によって形成されている。Ｓｉ面である表面７６上に形成されるＳｉＣエピタキシャル層７８は、Ｓｉ面を成長主面として成長させられる。したがって、成長により形成されるＳｉＣエピタキシャル層７８の表面７９は、ＳｉＣ基板７５の表面７６と同様、Ｓｉ面である。
【００９５】
ＭＩＳトランジスタ７１には、図１１（ａ）に示すように、平面視でＳｉＣエピタキシャル層７８の中央部に配置され、ＭＩＳトランジスタ７１として機能する活性領域８０と、この活性領域８０を取り囲むトランジスタ周辺領域８１が形成されている。
活性領域８０において、ＳｉＣエピタキシャル層７８の表層部には、ｐ型（たとえば、濃度が１．０×１０１６ｃｍ−３〜１．０×１０１９ｃｍ−３）のボディ領域８２が、行方向および列方向に一定のピッチで行列状（マトリクス状）に配列されて多数形成されている。各ボディ領域８２は、平面視正方形状であり、たとえば、図１１（ｂ）の紙面における上下左右方向の長さがそれぞれ７．２μｍ程度である。
【００９６】
一方、ＳｉＣエピタキシャル層７８における、ボディ領域８２よりもＳｉＣ基板７５側の領域は、エピタキシャル成長後のままの状態が維持された、ｎ−型のドリフト領域８３となっている。
各ボディ領域８２には、その中央部にｐ＋型のボディコンタクト領域８４（たとえば、不純物濃度が１．０×１０１８ｃｍ−３〜２．０×１０２１ｃｍ−３）が形成されており、このボディコンタクト領域８４を取り囲むように、ｎ＋型のソース領域８５（たとえば、不純物濃度が１．０×１０１８ｃｍ−３〜１．０×１０２１ｃｍ−３）が形成されている。ボディコンタクト領域８４は、平面視正方形状であり、たとえば、図１１（ｂ）の紙面における上下左右方向の長さがそれぞれ１．６μｍ程度である。
【００９７】
ソース領域８５は、平面視正方形環状であり、たとえば、図１１（ｂ）の紙面における上下左右方向の長さがそれぞれ５．７μｍ程度である。
また、活性領域８０において、一定のピッチで行列状に配列されたボディ領域８２の各間の領域（隣り合うボディ領域８２の側面により挟まれるボディ間領域）は、一定（たとえば、２．８μｍ）幅を有する格子状である。
【００９８】
このボディ間領域上には、ボディ間領域に沿って、格子状のゲート絶縁膜８６が形成されている。ゲート絶縁膜８６は、隣り合うボディ領域８２の間に跨っていて、ボディ領域８２におけるソース領域８５を取り囲む部分（ボディ領域８２の周縁部）およびソース領域８５の外周縁を覆っている。ゲート絶縁膜８６は、Ｈｉｇｈ−ｋ材料（ＳｉＮ、Ａｌ２Ｏ３、ＡｌＯＮ等）からなり、その厚さは４００Å程度でほぼ一様である。
【００９９】
ゲート絶縁膜８６上には、ゲート電極８７が形成されている。ゲート電極８７は、格子状のゲート絶縁膜８６に沿って格子状に形成されていて、ゲート絶縁膜８６を挟んで、各ボディ領域８２の周縁部に対向している。ゲート電極８７は、ポリシリコンからなり、たとえば、ｐ型不純物が高濃度に導入されている。また、ゲート電極８７の厚さは、たとえば、６０００Å程度である。
【０１００】
このＭＩＳトランジスタ７１では、ボディ間領域の幅方向中央に単位セル間の境界が設定されている。各単位セルは、たとえば、図１１（ｂ）の紙面における上下左右方向の長さがそれぞれ１０μｍ程度である。各単位セルでは、ボディ領域８２の深さ方向がゲート長方向であり、そのゲート長方向に直交するボディ領域８２の周方向がゲート幅方向である。
【０１０１】
また、トランジスタ周辺領域８１において、ＳｉＣエピタキシャル層７８の表層部には、マトリクス状に配列された単位セル（活性領域８０）を取り囲むように、活性領域８０から間隔を開けてｐ型のガードリング８８が複数本（この第４実施形態では、４本）形成されている。これらのガードリング８８は、ｐ型のボディ領域８２を形成する工程と同一のイオン注入工程で形成することができる。
【０１０２】
各ガードリング８８は、平面視において、ＭＩＳトランジスタ７１の外周に沿う平面視四角環状に形成されている。また、ガードリング８８のＳｉＣエピタキシャル層７８の表面７９からの深さは、ボディ領域８２とほぼ同じ深さであり、たとえば、２０００Å以上、好ましくは、３０００Å〜１００００Åである。
ＳｉＣエピタキシャル層７８上には、ゲート電極８７を被覆するように、層間絶縁膜８９が積層されている。層間絶縁膜８９は、Ｈｉｇｈ−ｋ材料（ＳｉＮ、Ａｌ２Ｏ３、ＡｌＯＮ等）からなる。
【０１０３】
層間絶縁膜８９およびゲート絶縁膜８６には、ソース領域８５およびボディコンタクト領域８４を露出させるコンタクトホール９０が形成されている。
層間絶縁膜８９上には、第１電極としてのソース電極９１が形成されている。ソース電極９１は、各コンタクトホール９０を介して、すべての単位セルのボディコンタクト領域８４およびソース領域８５に一括して接触している。すなわち、ソース電極９１は、すべての単位セルに対して共通の配線となっている。
【０１０４】
そして、このソース電極９１上には層間絶縁膜（図示せず）が形成されており、その層間絶縁膜（図示せず）を介して、ソース電極９１がソースパッド７２（図１１（ａ）参照）に電気的に接続されている。一方、ゲートパッド７４（図１１（ａ）参照）は、当該層間絶縁膜（図示せず）上に引き回されたゲート配線（図示せず）を介して、ゲート電極８７に電気的に接続されている。
【０１０５】
また、ソース電極９１は、たとえば、ＳｉＣエピタキシャル層７８との接触側から順にＴｉ／ＴｉＮ層と、Ａｌ層とが積層された構造を有している。
ＳｉＣ基板７５の裏面７７には、その全域を覆うように第２電極としてのドレイン電極９２が形成されている。このドレイン電極９２は、すべての単位セルに対して共通の電極となっている。ドレイン電極９２としては、たとえば、ＳｉＣ基板７５側から順にＴｉ、Ｎｉ、ＡｕおよびＡｇが積層された積層構造（Ｔｉ／Ｎｉ／Ａｕ／Ａｇ）を適用することができる。
【０１０６】
このＭＩＳトランジスタ７１では、ソース電極９１とドレイン電極９２との間（ソース−ドレイン間）に所定の電位差を発生させた状態で、ゲート電極８７に閾値電圧以上の電圧が印加される。これにより、各単位セルのボディ領域８２の周縁部に環状のチャネルを形成される。こうして、ソース電極９１からドレイン電極９２へと、活性領域８０内のソース領域８５、チャネルおよびドリフト領域８３を介して電子（キャリヤ）が移動して電流が流れる。
【０１０７】
図１３Ａ〜図１３Ｄは、図１２に示すプレーナゲート型ＭＩＳトランジスタの製造工程の一部を示す模式的な断面図であって、図１２と同じ位置での切断面を示す。
ＭＩＳトランジスタ７１を製造するには、図１３Ａに示すように、ＣＶＤ法、ＬＰＥ法、ＭＢＥ法などのエピタキシャル成長法により、ＳｉＣ基板７５の表面７６（Ｓｉ面）上に、ｎ型不純物（たとえば、Ｎ（窒素）、Ｐ（リン）、Ａｓ（ひ素）等）をドーピングしながらＳｉＣ結晶が成長させられる。これにより、ＳｉＣ基板７５上に、ｎ−型のＳｉＣエピタキシャル層７８が形成される。
【０１０８】
続いて、ｐ型不純物（たとえば、Ａｌ（アルミニウム）、Ｂ（ホウ素）等）が、ＳｉＣエピタキシャル層７８の表面７９からＳｉＣエピタキシャル層７８の内部にインプランテーション（注入）される。
続いて、ｎ型不純物が、ＳｉＣエピタキシャル層７８の表面７９からＳｉＣエピタキシャル層７８の内部にインプランテーション（注入）される。
【０１０９】
続いて、ｐ型不純物が、ＳｉＣエピタキシャル層７８の表面７９からＳｉＣエピタキシャル層７８の内部にインプランテーション（注入）される。
続いて、たとえば、１４００℃〜２０００℃でＳｉＣエピタキシャル層７８が熱処理される。これにより、ＳｉＣエピタキシャル層７８の表層部に注入されたｐ型不純物およびｎ型不純物のイオンが活性化され、注入された箇所に応じて、ボディ領域８２、ボディコンタクト領域８４、ソース領域８５およびガードリング８８が同時に形成される。また、ＳｉＣエピタキシャル層７８の基層部には、エピタキシャル成長後のままの状態を維持するドリフト領域８３が形成される。
【０１１０】
次に、図１３Ｂに示すように、ＣＶＤ法により、Ｈｉｇｈ−ｋ材料がＳｉＣエピタキシャル層７８の上方から堆積される。その後、公知のパターニング技術により、当該Ｈｉｇｈ−ｋ材料がパターニングされる。これにより、ゲート絶縁膜８６が形成される。
次に、図１３Ｃに示すように、ＣＶＤ法により、ドーピングされたポリシリコン材料がＳｉＣエピタキシャル層７８の上方から堆積される。その後、公知のパターニング技術により、当該ポリシリコン材料がパターニングされる。これにより、ゲート電極８７が形成される。
【０１１１】
次に、図１３Ｄに示すように、ＣＶＤ法により、Ｈｉｇｈ−ｋ材料がＳｉＣエピタキシャル層７８の上方から堆積される。これにより、層間絶縁膜８９が形成される。
この後、層間絶縁膜８９およびゲート絶縁膜８６が連続してパターニングされることによりコンタクトホール９０が形成され、ソース電極９１、ドレイン電極９２などが形成されることにより、図１２に示すＭＩＳトランジスタ７１が得られる。
【０１１２】
以上のように、この第４実施形態によれば、ＳｉＣエピタキシャル層７８に接するゲート絶縁膜８６および層間絶縁膜８９が、Ｈｉｇｈ−ｋ材料（ＳｉＮ、Ａｌ２Ｏ３、ＡｌＯＮ等）からなる。そのため、ソース電極９１−ドレイン電極９２間に大きな逆電圧が印加され、アバランシェ降伏が生じても、前述の第１実施形態で式（１）と（２）との比較により証明したように、ゲート絶縁膜８６および層間絶縁膜８９にかかる電界ＥHigh-kを弱めることができる。その結果、ゲート絶縁膜８６および層間絶縁膜８９の破壊を低減することができる。よって、アバランシェ耐量の高いＭＩＳトランジスタを提供することができる。
【０１１３】
とりわけ、この第４実施形態のＭＩＳトランジスタ７１のようなプレーナゲート型構造では、活性領域８０を取り囲むトランジスタ周辺領域８１に電界が集中しやすい。
そこで、この第４実施形態のように、層間絶縁膜８９全体をＨｉｇｈ−ｋ材料により構成すれば、ＳｉＣエピタキシャル層７８のトランジスタ周辺領域８１にもＨｉｇｈ−ｋ材料からなる層間絶縁膜８９を接触させることができる。そのため、層間絶縁膜８９の破壊を効果的に低減することができる。
【０１１４】
図１４（ａ）（ｂ）は、本発明の第５実施形態に係るトレンチゲート型ＭＩＳトランジスタ１０１の模式的な平面図であって、図１４（ａ）は全体図、図１４（ｂ）は内部拡大図をそれぞれ示す。図１５は、図１４（ａ）（ｂ）のトレンチゲート型ＭＩＳトランジスタの断面図であって、図１４（ｂ）の切断線Ｆ−Ｆ、Ｇ−ＧおよびＨ−Ｈでの切断面をそれぞれ示す。
【０１１５】
ＭＩＳトランジスタ１０１は、ＳｉＣが採用されたトレンチゲート型ＤＭＩＳＦＥＴ（Double diffused Metal Insulator Semiconductor Field Effect Transistor）であり、たとえば、図１４（ａ）に示すように、平面視正方形のチップ状である。チップ状のＭＩＳトランジスタ１０１は、図１４（ａ）の紙面における上下左右方向の長さがそれぞれ数ｍｍ程度である。
【０１１６】
ＭＩＳトランジスタ１０１の表面には、ソースパッド１０２が形成されている。ソースパッド１０２は、四隅が外方へ湾曲した平面視略正方形状であり、ＭＩＳトランジスタ１０１の表面のほぼ全域を覆うように形成されている。このソースパッド１０２には、その一辺の中央付近に除去領域１０３が形成されている。この除去領域１０３は、ソースパッド１０２が形成されていない領域である。
【０１１７】
除去領域１０３には、ゲートパッド１０４が配置されている。ゲートパッド１０４とソースパッド１０２との間には間隔が設けられており、これらは互いに絶縁されている。
次に、ＭＩＳトランジスタ１０１の内部構造について説明する。
ＭＩＳトランジスタ１０１は、ｎ＋型（たとえば、濃度が１×１０１８〜１×１０２１ｃｍ−３）のＳｉＣ基板１０５を備えている。ＳｉＣ基板１０５は、第５実施形態では、ＭＩＳトランジスタ１０１のドレインとして機能し、その表面１０６（上面）がＳｉ面であり、その裏面１０７（下面）がＣ面である。
【０１１８】
ＳｉＣ基板１０５の表面１０６には、ＳｉＣ基板１０５よりも低濃度のｎ−型（たとえば、濃度が１×１０１５〜１×１０１７ｃｍ−３）のＳｉＣエピタキシャル層１０８が積層されている。半導体層としてのＳｉＣエピタキシャル層１０８の厚さは、たとえば、１μｍ〜１００μｍである。ＳｉＣエピタキシャル層１０８は、ＳｉＣ基板１０５上に、いわゆるエピタキシャル成長によって形成されている。Ｓｉ面である表面上に形成されるＳｉＣエピタキシャル層１０８は、Ｓｉ面を成長主面として成長させられる。したがって、成長により形成されるＳｉＣエピタキシャル層１０８の表面１０９は、ＳｉＣ基板１０５の表面１０６と同様、Ｓｉ面である。
【０１１９】
ＭＩＳトランジスタ１０１には、図１４（ａ）に示すように、平面視でＳｉＣエピタキシャル層１０８の中央部に配置され、ＭＩＳトランジスタ１０１として機能する活性領域１１０と、この活性領域１１０を取り囲むトランジスタ周辺領域１１１が形成されている。
活性領域１１０において、ＳｉＣエピタキシャル層１０８にはゲートトレンチ１１２が格子状に形成されている（図１４（ｂ）参照）。このゲートトレンチ１１２によりＳｉＣエピタキシャル層１０８は、それぞれが四角状（正方形状）の複数のセル１１３に区画されている。
【０１２０】
複数のセル１１３は、ショットキーセル１１４と、ショットキーセル１１４よりも相対的に平面面積の小さいｐｎダイオードセル１１５とを含む。たとえばショットキーセル１１４は、ｐｎダイオードセル１１５の４つ分に相当する面積を有していて、ショットキーセル１１４の一辺の長さはｐｎダイオードセル１１５の一辺の長さの２倍に相当する。具体的には、ｐｎダイオードセル１１５の大きさは、図１４（ｂ）の紙面における上下左右方向の長さがそれぞれ６μｍ程度であり、ショットキーセル１１４の大きさは、同方向の長さがそれぞれ１２μｍ程度である。
【０１２１】
そして、１つのショットキーセル１１４と、そのショットキーセル１１４を包囲する複数のｐｎダイオードセル１１５（この実施形態では、１２個のｐｎダイオードセル１１５）により１つのセル群が構成されており、このセル群がさらに行列状に配列されている。互いに隣り合うセル群において、ｐｎダイオードセル１１５は共有されている。つまり、或るセル群のショットキーセル１１４を包囲するｐｎダイオードセル１１５は、当該セル群の隣のセル群のショットキーセル１１４を包囲するｐｎダイオードセル１１５としても用いられている。
【０１２２】
ショットキーセル１１４およびｐｎダイオードセル１１５に共通する要素として、ＳｉＣエピタキシャル層１０８には、その表面１０９側から裏面１１６側へ向かって順に、ｎ＋型（たとえば、濃度が１×１０１８〜１×１０２１ｃｍ−３）ソース領域１１７、ｐ型（たとえば、濃度が１．０×１０１６ｃｍ−３〜１．０×１０１９ｃｍ−３）ボディ領域１１８およびドリフト領域１１９を有している。
【０１２３】
ドリフト領域１１９は、エピタキシャル成長後のままの状態が維持された、ｎ−型の領域であり、全てのセル１１３の底部で一体的に繋がっており、それらの間で共有されている。つまり、ゲートトレンチ１１２は、ソース領域１１７およびボディ領域１１８を側面１２４に露出させ、その最深部がドリフト領域１１９の途中部に位置するように各セル１１３を区画している。
【０１２４】
このようなゲートトレンチ１１２は、隣り合うセル１１３の各間を、各セル１１３の４つの側面に沿って行方向および列方向のそれぞれに直線状に延びる線状部１２０と、行方向に延びる線状部１２０と列方向に延びる線状部１２０とが交差する交差部１２１とを含んでいる。
ゲートトレンチ１１２の内面には、Ｈｉｇｈ−ｋ材料（ＳｉＮ、Ａｌ２Ｏ３、ＡｌＯＮ等）からなるゲート絶縁膜１２２が、その全域を覆うように形成されている。ゲート絶縁膜１２２は、ゲートトレンチ１１２の底面１２３上の部分が、ゲートトレンチ１１２の側面１２４上の部分よりも厚くなっている。
【０１２５】
そして、ゲートトレンチ１１２におけるゲート絶縁膜１２２の内側をポリシリコンで埋め尽くすことにより、ゲートトレンチ１１２内にゲート電極１２５が埋設されている。こうして、各ショットキーセル１１４およびｐｎダイオードセル１１５には、ソース領域１１７とドリフト領域１１９とが、ＳｉＣエピタキシャル層１０８の表面１０９に垂直な縦方向にボディ領域１１８を介して離間して配置された、縦型ＭＩＳトランジスタ１０１構造（第１および第２ＭＩＳトランジスタ構造）が構成されている。
【０１２６】
ショットキーセル１１４の中央部には、ＳｉＣエピタキシャル層１０８の表面１０９からソース領域１１７およびボディ領域１１８を貫通してドリフト領域１１９に達する、平面視正方形状の第２ソーストレンチとしてのＨＤソーストレンチ１２６が形成されている（図１４（ｂ）および図１５のＧ−Ｇ断面、Ｈ−Ｈ断面参照）。ＨＤソーストレンチ１２６の深さは、ゲートトレンチ１１２と同じである。
【０１２７】
このＨＤソーストレンチ１２６には、ｐ型（たとえば、濃度が１×１０１７〜９×１０１９ｃｍ−３）のＨＤ耐圧保持領域１２７（第２耐圧保持領域）が形成されている。ＨＤ耐圧保持領域１２７は、ＨＤソーストレンチ１２６の底面１２８と側面１２９とが交わって形成され、当該底面１２８の周囲を取り囲む環状のエッジ部１３０および当該エッジ部１３０からＨＤソーストレンチ１２６の側面１２９に露出するボディ領域１１８に至る環状に形成されている。これにより、ＨＤ耐圧保持領域１２７に囲まれるＨＤソーストレンチ１２６の底面１２８の中央部には、ドリフト領域１１９の一部からなる平面視正方形状のショットキー領域１３１が形成されている。
【０１２８】
ショットキー領域１３１は、ショットキー領域１３１とＨＤ耐圧保持領域１２７とのｐｎ接合部（ボディダイオード１３２）から発生する空乏層が繋がらない面積で形成されており、たとえば、その一辺の長さＬ１が４μｍ以上である。
一方、ｐｎダイオードセル１１５の中央部には、ＳｉＣエピタキシャル層１０８の表面１０９からソース領域１１７およびボディ領域１１８を貫通してドリフト領域１１９に達する、平面視正方形状の第１ソーストレンチとしてのＤｉソーストレンチ１３３が形成されている（図１４（ｂ）および図１５のＦ−Ｆ断面、Ｈ−Ｈ断面参照）。Ｄｉソーストレンチ１３３の深さは、ゲートトレンチ１１２と同じである。また、Ｄｉソーストレンチ１３３の面積は、ショットキー領域１３１よりも小さくて、その一辺の長さＬ２が３μｍ程度である。
【０１２９】
このＤｉソーストレンチ１３３には、ｐ型（たとえば、１×１０１７〜９×１０１９ｃｍ−３の濃度）のＤｉ耐圧保持領域１３４（第１耐圧保持領域）が形成されている。Ｄｉ耐圧保持領域１３４は、Ｄｉソーストレンチ１３３の底面１３５全面に形成され、さらに、底面１３５と側面１３６とが交わって形成され、当該底面１３５の周囲を取り囲む環状のエッジ部１３７および当該エッジ部１３７からＤｉソーストレンチ１３３の側面１３６に露出するボディ領域１１８に至る器状に形成されている。
【０１３０】
また、Ｄｉソーストレンチ１３３には、その底面１３５の中央部におけるＤｉ耐圧保持領域１３４の表層部に、ｐ＋型（たとえば、濃度が１．０×１０１８ｃｍ−３〜２．０×１０２１ｃｍ−３）の底部ボディコンタクト領域１３８が形成されている。底部ボディコンタクト領域１３８に電極をオーミック接触させることにより、Ｄｉ耐圧保持領域１３４を介してｐｎダイオードセル１１５のボディ領域１１８に対してコンタクトをとることができる（電気的に接続することができる）。
【０１３１】
そして、Ｄｉソーストレンチ１３３にＤｉ耐圧保持領域１３４が形成されていることにより、ｐｎダイオードセル１１５は、Ｄｉ耐圧保持領域１３４とドリフト領域１１９とのｐｎ接合により構成され、アノード側のコンタクトとして底部ボディコンタクト領域１３８を有し、カソード側のコンタクトとしてＳｉＣ基板１０５を有するボディダイオード１３９を内蔵している。
【０１３２】
また、複数のセル１１３を区画するゲートトレンチ１１２の各交差部１２１には、Ｇ耐圧保持領域１４０（中継領域）が形成されている。
Ｇ耐圧保持領域１４０は、交差部１２１におけるゲートトレンチ１１２の底面１２３全面に形成され、さらに、当該底面１２３から交差部１２１に臨む各セル１１３の各角部の下部に形成されたゲートトレンチ１１２のコーナーエッジ部１４１をおよびコーナーエッジ部１４１直上のボディ領域１１８に至るように形成されている。
【０１３３】
すなわち、Ｇ耐圧保持領域１４０は、平面視では、ゲートトレンチ１１２の交差部１２１よりもやや大きい正方形状に形成されていて、その各角が、当該交差部１２１に臨む各セル１１３の各角部にそれぞれ入り込んでいる。また、Ｇ耐圧保持領域１４０の濃度は、ボディ領域１１８の濃度よりも高く、ドリフト領域１１９の濃度よりも高く、たとえば、１×１０１７〜９×１０１９ｃｍ−３である。
【０１３４】
このＧ耐圧保持領域１４０の中継により、図１５のＨ−Ｈ断面の実線矢印に示すように、底部ボディコンタクト領域１３８→Ｄｉ耐圧保持領域１３４→ｐｎダイオードセル１１５のボディ領域１１８→Ｇ耐圧保持領域１４０→ショットキーセル１１４のボディ領域１１８を介して、ショットキーセル１１４のＨＤ耐圧保持領域１２７に対してコンタクトをとることができる。
【０１３５】
トランジスタ周辺領域１１１において、ＳｉＣエピタキシャル層１０８の表層部には活性領域１１０を取り囲むように、活性領域１１０から間隔を開けてｐ型のガードリング１４２が複数本（第５実施形態では、４本）形成されている。これらのガードリング１４２は、ｐ型のボディ領域１１８を形成する工程と同一のイオン注入工程で形成することができる。各ガードリング１４２は、平面視において、ＭＩＳトランジスタ１０１の外周に沿う平面視四角環状に形成されている。
【０１３６】
ＳｉＣエピタキシャル層１０８上には、ゲート電極１２５を被覆するように、Ｈｉｇｈ−ｋ材料（ＳｉＮ、Ａｌ２Ｏ３、ＡｌＯＮ等）からなる層間絶縁膜１４３が積層されている。
層間絶縁膜１４３およびゲート絶縁膜１２２には、ＨＤソーストレンチ１２６およびＤｉソーストレンチ１３３よりも大径のコンタクトホール１４４，１４５が形成されている。
【０１３７】
層間絶縁膜１４３上には、ソース電極１４６が形成されている。ソース電極１４６は、各コンタクトホール１４４，１４５を介して、すべてのＨＤソーストレンチ１２６およびＤｉソーストレンチ１３３に一括して入り込んでいる。
ソース電極１４６は、ショットキーセル１１４において、ＨＤソーストレンチ１２６の底側から順にショットキー領域１３１、ＨＤ耐圧保持領域１２７およびソース領域１１７に接触している。また、ｐｎダイオードセル１１５において、Ｄｉソーストレンチ１３３の底側から順に底部ボディコンタクト領域１３８、Ｄｉ耐圧保持領域１３４およびソース領域１１７に接触している。すなわち、ソース電極１４６は、すべてのセル１１３に対して共通の配線となっている。
【０１３８】
そして、このソース電極１４６上には層間絶縁膜１４３（図示せず）が形成されており、その層間絶縁膜１４３（図示せず）を介して、ソース電極１４６がソースパッド１０２（図１４（ａ）参照）に電気的に接続されている。一方、ゲートパッド１０４（図１４（ａ）参照）は、当該層間絶縁膜１４３（図示せず）上に引き回されたゲート配線（図示せず）を介して、ゲート電極１２５に電気的に接続されている。
【０１３９】
また、ソース電極１４６は、ＳｉＣエピタキシャル層１０８との接触側から順に、障壁形成層としてのポリシリコン層１４７、中間層１４８およびメタル層１４９を有している。
ポリシリコン層１４７は、不純物がドーピングされたドープトポリシリコンを用いて形成されたドープ層であり、たとえば、１×１０１５ｃｍ−３以上、好ましくは、１×１０１９〜１×１０２１ｃｍ−３の高濃度で不純物がドーピングされた高濃度ドープ層である。ポリシリコン層１４７をドープ層（高濃度ドープ層を含む）として形成するときの不純物としては、Ｎ（窒素）、Ｐ（リン）、Ａｓ（ひ素）などのｎ型不純物、Ａｌ（アルミニウム）、Ｂ（ホウ素）などのｐ型不純物を用いることができる。また、ポリシリコン層１４７の厚さは、たとえば、５０００Å〜１００００Åである。
【０１４０】
また、ポリシリコン層１４７は、第５実施形態では、コンタクトホール１４４，１４５内に露出するセル１１３の表面全域を覆うように形成されていて、ＨＤソーストレンチ１２６内でショットキー領域１３１、ＨＤ耐圧保持領域１２７およびソース領域１１７の全て、Ｄｉソーストレンチ１３３内で底部ボディコンタクト領域１３８、Ｄｉ耐圧保持領域１３４およびソース領域１１７の全てに接触している。
【０１４１】
そして、ポリシリコン層１４７は、ショットキーセル１１４においてソース領域１１７との間にショットキー接合を形成している。これにより、ポリシリコン層１４７は、ショットキー領域１３１との間に、ショットキーセル１１４およびｐｎダイオードセル１１５にそれぞれ内蔵されたボディダイオード１５０（ボディ領域１１８とドリフト領域１１９とのｐｎ接合により形成されるダイオード）の拡散電位（たとえば、２．８ｅＶ〜３．２ｅＶ）よりも接合障壁の小さいヘテロ接合（たとえば、接合障壁の高さが１ｅＶ〜１．５ｅＶ）を形成している。これにより、ショットキーセル１１４においては、ソース電極１４６とショットキー領域１３１との間にヘテロ接合ダイオード１５１（ＨＤ）が形成されている。
【０１４２】
また、ポリシリコン層１４７は、ｐｎダイオードセル１１５において底部ボディコンタクト領域１３８およびソース領域１１７との間にオーミック接触を形成している。
中間層１４８は、ポリシリコン層１４７上に積層されたメタル層１４９であり、Ｔｉ（チタン）を含有する層の単層またはＴｉを含有する層を含む複数の層からなる。Ｔｉを含有する層は、Ｔｉ、ＴｉＮ（窒化チタン）などを用いて形成することができる。また、中間層１４８の厚さは、たとえば、２００ｎｍ〜５００ｎｍである。
【０１４３】
メタル層１４９は、中間層１４８上に積層されており、たとえば、Ａｌ（アルミニウム）、Ａｕ（金）、Ａｇ（銀）、Ｃｕ（銅）、Ｍｏ（モリブデン）、それらの合金およびそれらを含有するメタル材料を用いて形成することができる。メタル層１４９は、ソース電極１４６の最表層をなしている。また、メタル層１４９の厚さは、たとえば、１μｍ〜５μｍである。
【０１４４】
上記のようなポリシリコン層１４７、中間層１４８およびメタル層１４９の組み合わせとしては、第５実施形態では、ポリシリコン（ポリシリコン層１４７）、Ｔｉ（中間層１４８）、ＴｉＮ（中間層１４８）およびＡｌ（メタル層１４９）が順に積層される積層構造（ポリシリコン／Ｔｉ／ＴｉＮ／Ａｌ）である。また、これらに加えて、メタル層１４９がＭｏ層を有していることが好ましい。Ｍｏは融点が高いので、メタル層１４９にＭｏ層が含まれていれば、ソース電極１４６に大電流が流れたときに生じる熱によるメタル層１４９の溶損を抑制することができる。
【０１４５】
ＳｉＣ基板１０５の裏面１０７には、その全域を覆うようにドレイン電極１５２が形成されている。このドレイン電極１５２は、すべてのセル１１３に対して共通の電極となっている。ドレイン電極１５２としては、たとえば、ＳｉＣ基板１０５側から順にＴｉ、Ｎｉ、ＡｕおよびＡｇが積層された積層構造（Ｔｉ／Ｎｉ／Ａｕ／Ａｇ）を適用することができる。
【０１４６】
このＭＩＳトランジスタ１０１は、たとえば、電動モータ（誘導性負荷の一例）の駆動回路（インバータ回路）のスイッチング素子として利用される。この場合、ソースパッド１０２（ソース電極１４６）とドレイン電極１５２との間（ソース−ドレイン間）にドレイン側が正となるドレイン電圧が印加された状態で、ゲートパッド１０４に所定の電圧（ゲート閾値電圧以上の電圧）がオン／オフされることによって、電動モータに流す電流をオン／オフするスイッチングを行なう。
【０１４７】
電動モータに流れる電流を遮断すると（つまり、ゲート電圧がオフにされると）、電動モータのモータコイルに逆起電力が発生する。この逆起電力に起因して、ソース側が正となる電圧が、ソース−ドレイン間にかかる場合がある。
このような場合に、ボディダイオード１５０の整流作用により、電流が、たとえば還流電流としてモータコイルに流れると、以下の不具合がある。
【０１４８】
つまり、ボディダイオード１５０を構成するｐ型ボディ領域１１８からｎ型ドリフト領域１１９に正孔（ホール）が移動して電流が流れると、ｎ型ドリフト領域１１９においてゲートトレンチ１１２付近（たとえば、ゲートトレンチ１１２の側方）では、多数キャリヤの電子と、ｐ型ボディ領域１１８から移動した正孔とが再結合する場合がある。そのため、その結合により生じるエネルギーによって、ＳｉＣエピタキシャル層１０８のＳｉＣの結晶欠陥が、ＳｉＣエピタキシャル層１０８の積層方向に平行な方向に拡張し、オン時のドレイン電流の経路（たとえば、チャネル）に達するおそれがある。そうすると、このＭＩＳトランジスタ１０１が、ボディ領域１１８におけるゲートトレンチ１１２の側面１２４付近にチャネルを形成してスイッチング動作する際、オン抵抗が上昇するおそれがある。
【０１４９】
そこで、このＭＩＳトランジスタ１０１では、ポリシリコン層１４７がドリフト領域１１９（ショットキー領域１３１）に対してヘテロ接合を形成していて、ヘテロ接合ダイオード１５１が内蔵されている。そのため、このヘテロ接合ダイオード１５１に優先的に電流が流れ、ボディダイオード１５０に流れる電流を少なくするか、またはなくすことができる。こうしてＭＩＳトランジスタ１０１を流れた電流は、たとえば還流電流として電動モータに流すことができる。
【０１５０】
このように、オフ時の電流は、ショットキーセル１１４の中央のＨＤソーストレンチ１２６内に形成されたヘテロ接合ダイオード１５１へ流れるから、ゲートトレンチ１１２付近（すなわち、ｐ型ボディ領域１１８とｎ型ドリフト領域１１９との間）でのキャリヤの移動はほとんど生じない。そのため、ドリフト領域１１９内での正孔と電子との再結合を防止することができる。その結果、ＳｉＣエピタキシャル層１０８におけるＳｉＣの結晶欠陥の拡張を抑制することができるので、トランジスタのオン抵抗の上昇を抑制することができる。また、ボディダイオード１５０に流れる電流を少なくするか、またはなくすことができるので、ＭＩＳトランジスタ１０１が動作する際の損失を低減することができる。
【０１５１】
しかもＭＩＳトランジスタ１０１では、ヘテロ接合ダイオード１５１を構成するショットキー領域１３１の一辺の長さＬ１が、ボディダイオード１３２から発生する空乏層が繋がらないように設定されている。そのため、ヘテロ接合ダイオード１５１が動作するときに、その電流路が当該空乏層で閉じられることを防止することができる。その結果、ヘテロ接合ダイオード１５１の低オン抵抗化を達成することができる。
【０１５２】
また、オフ状態（つまり、ゲート電圧が０Ｖの状態）においては、ゲート電極１２５とＳｉＣエピタキシャル層１０８との間に介在するゲート絶縁膜１２２に電界がかかる。
この電界は、ゲート電極１２５とＳｉＣエピタキシャル層１０８との電位差に起因して生じるものである。そして、ゲートトレンチ１１２の底面１２３においては、ゲート電極１２５を基準（０Ｖ）として非常に高い電位の等電位面が分布し、しかも等電位面の間隔が小さいため、非常に大きな電界が生じる。たとえば、ドレイン電圧が９００Ｖであれば、ドレイン電極１５２に接するＳｉＣ基板１０５の裏面１０７付近では９００Ｖの等電位面が分布しており、ＳｉＣ基板１０５の裏面１０７からＳｉＣエピタキシャル層１０８の表面１０９側へ向かうにつれて電圧降下を生じるが、ゲートトレンチ１１２の底面１２３付近では、数十Ｖ程度の等電位面が分布する。そのため、ゲートトレンチ１１２の底面１２３では、ゲート電極１２５側へ向かう非常に大きな電界が生じる。とりわけ、このＭＩＳトランジスタ１０１のように、ゲートトレンチ１１２が格子状に形成されており、格子状のゲートトレンチ１１２の窓部に四角柱状のセル１１３が配列されている場合は、セル１１３の各角部に形成されたゲートトレンチ１１２のコーナーエッジ部１４１付近において、ゲート絶縁膜１２２の絶縁破壊が特に発生しやすい。
【０１５３】
そこで、このＭＩＳトランジスタ１０１では、ゲートトレンチ１１２のコーナーエッジ部１４１にＧ耐圧保持領域１４０が形成されている。これにより、Ｇ耐圧保持領域１４０とドリフト領域１１９とのｐｎ接合により、ゲートトレンチ１１２のコーナーエッジ部１４１付近にボディダイオード１５５を形成することができる。さらにこのＭＩＳトランジスタ１０１では、ショットキーセル１１４のＨＤソーストレンチ１２６のエッジ部１３０にＨＤ耐圧保持領域１２７が形成され、ｐｎダイオードセル１１５のＤｉソーストレンチ１３３の底面１３５およびエッジ部１３７にＤｉ耐圧保持領域１３４が形成されている。そのため、ＨＤ耐圧保持領域１２７とドリフト領域１１９とのｐｎ接合、およびＤｉ耐圧保持領域１３４とドリフト領域１１９とのｐｎ接合により、ＨＤソーストレンチ１２６のエッジ部１３０を取り囲む環状のボディダイオード１３２を形成することができる。また、Ｄｉソーストレンチ１３３の底部を覆う器状のボディダイオード１３９を形成することができる。
【０１５４】
これらのボディダイオード１３２，１３９に発生する空乏層の存在により、ゲートトレンチ１１２とＨＤソーストレンチ１２６との間、およびゲートトレンチ１１２とＤｉソーストレンチ１３３との間に等電位面が入り込むことを防止でき、ゲート絶縁膜１２２から遠ざけることができる。その結果、ゲートトレンチ１１２のコーナーエッジ部１４１付近における等電位面の密集を防止することができる。その結果、ゲート絶縁膜１２２にかかる電界を小さくすることができるので、絶縁破壊を防止することができる。
【０１５５】
また、ＭＩＳトランジスタ１０１では、Ｇ耐圧保持領域１４０がコーナーエッジ部１４１直上のボディ領域１１８に至るように形成されているが、セル１１３の角部には、チャネルが形成されないか、形成されても当該チャネルを流れる電流は微量である。したがって、ボディ領域１１８におけるコーナーエッジ部１４１直上の部分に至るようにＧ耐圧保持領域１４０を形成することにより、デバイスの性能にほとんど影響を与えずに、ゲート絶縁膜１２２の破壊防止効果を一層向上させることができる。
【０１５６】
図１６は、本発明の第６実施形態に係るトレンチゲート型ＭＩＳトランジスタ１６１の模式的な断面図であって、図１５と同じ位置での切断面を示す。図１６において、図１５に示す各部に相当する部分には、それらの各部に付した参照符号と同一の参照符号を付し、それらの部分については説明を省略する。
前述の第５実施形態では、ＨＤソーストレンチ１２６は、その側面に段差が形成されていない平面状のものであったが、この第６実施形態に係るＭＩＳトランジスタ１６１のＨＤソーストレンチ１６２は、ＳｉＣエピタキシャル層１０８の表面１０９からボディ領域１１８までの深さのＨＤ上層トレンチ１６３（第２上層トレンチ）と、ＨＤ上層トレンチ１６３よりも幅が狭く、ボディ領域１１８からドリフト領域１１９までの深さのＨＤ下層トレンチ１６４（第２下層トレンチ）とを含む。これによりＨＤソーストレンチ１６２では、ＨＤ上層トレンチ１６３の側面がＨＤ下層トレンチ１６４の側面よりも外側に一段広がった２段構造を有している。
【０１５７】
そして、ＨＤ上層トレンチ１６３とＨＤ下層トレンチ１６４との段差部分には、ボディ領域１１８が環状に露出しており、その露出した部分に、ｐ＋型のＨＤボディコンタクト領域１６５が形成されている。
同様に、ＭＩＳトランジスタ１６１のＤｉソーストレンチ１６６は、ＳｉＣエピタキシャル層１０８の表面１０９からボディ領域１１８までの深さのＤｉ上層トレンチ１６７（第１上層トレンチ）と、Ｄｉ上層トレンチ１６７よりも幅が狭く、ボディ領域１１８からドリフト領域１１９までの深さのＤｉ下層トレンチ１６８（第１下層トレンチ）とを含む。これによりＤｉソーストレンチ１６６では、Ｄｉ上層トレンチ１６７の側面がＤｉ下層トレンチ１６８の側面よりも外側に一段広がった２段構造を有している。
【０１５８】
そして、Ｄｉ上層トレンチ１６７とＤｉ下層トレンチ１６８との段差部分には、ボディ領域１１８が環状に露出しており、その露出した部分に、ｐ＋型のＤｉボディコンタクト領域１６９が形成されている。
以上のように、このＭＩＳトランジスタ１６１によっても、前述のＭＩＳトランジスタ１０１と同様の作用効果を達成することができる。
【０１５９】
さらに、このＭＩＳトランジスタ１６１では、各トレンチ１６２，１６６が２段構造であり、ＨＤボディコンタクト領域１６５およびＤｉボディコンタクト領域１６９が形成されているので、ショットキーセル１１４およびｐｎダイオードセル１１５それぞれのボディ領域１１８に対して直接コンタクトをとることができる。その結果、ボディ領域１１８の電位を精密に制御することができる。
【０１６０】
また、ｐｎダイオードセル１１５の底部ボディコンタクト領域１３８や、ゲートトレンチ１１２の交差部１２１のＧ耐圧保持領域１４０を省略することができる。
図１７（ａ）（ｂ）は、本発明の第７実施形態に係るプレーナゲート型ＭＩＳトランジスタ１８１の模式的な平面図であって、図１７（ａ）は全体図、図１７（ｂ）は内部拡大図をそれぞれ示す。図１８は、図１７（ａ）（ｂ）のプレーナゲート型ＭＩＳトランジスタ１８１の断面図であって、図１７（ｂ）の切断線Ｉ−ＩおよびＪ−Ｊでの切断面をそれぞれ示す。図１７および図１８において、図１４および図１５に示す各部に相当する部分には、それらの各部に付した参照符号と同一の参照符号を付し、それらの部分については説明を省略する。
【０１６１】
前述の第５および第６実施形態では、トレンチゲート型ＭＩＳトランジスタ１０１，１６１の例をとりあげたが、本発明は、この第７実施形態に係るＭＩＳトランジスタ１８１のように、プレーナゲート型のトランジスタにも採用することができる。
プレーナ型ＭＩＳトランジスタ１８１では、Ｈｉｇｈ−ｋ材料（ＳｉＮ、Ａｌ２Ｏ３、ＡｌＯＮ等）からなるゲート絶縁膜１８２は、ゲートトレンチ１１２の内面に形成される代わりに、ＳｉＣエピタキシャル層１０８の表面１０９に形成され、その上に、ゲート電極１８３が形成されている。
【０１６２】
以上のように、このＭＩＳトランジスタ１８１によっても、前述のＭＩＳトランジスタ１０１と同様の作用効果を達成することができる。
図１９（ａ）（ｂ）は、本発明の第８実施形態に係るトレンチゲート型ＭＩＳトランジスタ１９１の模式的な平面図であって、図１９（ａ）は全体図、図１９（ｂ）は内部拡大図をそれぞれ示す。図２０は、図１９（ａ）（ｂ）のトレンチゲート型ＭＩＳトランジスタ１９１の断面図であって、図１９（ｂ）の切断線Ｋ−ＫおよびＬ−Ｌでの切断面をそれぞれ示す。図１９および図２０において、図１４および図１５に示す各部に相当する部分には、それらの各部に付した参照符号と同一の参照符号を付し、それらの部分については説明を省略する。
【０１６３】
前述の第５〜第７実施形態では、ショットキーセル１１４がｐｎダイオードセル１１５よりも面積が大きい例をとりあげたが、ショットキーセル１１４とｐｎダイオードセル１１５の面積は同じであってもよい。
この第８実施形態に係るＭＩＳトランジスタ１９１では、互いに同じ大きさの平面視四角形のショットキーセル１１４およびｐｎダイオードセル１１５が行列状（マトリクス状）に配列されており、ショットキーセル１１４はｐｎダイオードセル１１５に包囲されている。
【０１６４】
また、ショットキーセル１１４において、ソース領域１１７、ボディ領域１１８およびドリフト領域１１９を有し、ＨＤソーストレンチ１２６が形成されたＭＩＳトランジスタ１０１構造が形成されていない。ショットキー領域１３１は、ＳｉＣエピタキシャル層１０８の表面１０９と同一平面上に現れている。
以上のように、このＭＩＳトランジスタ１９１によっても、前述のＭＩＳトランジスタ１０１と同様の作用効果を達成することができる。
【０１６５】
さらに、このＭＩＳトランジスタ１９１では、ＭＩＳトランジスタ構造の形成するためのスペースが必要ないので、セル１１３が大きくなくても十分な面積のショットキー領域１３１を露出させることができるので、ヘテロ接合ダイオード１５１の低抵抗化を達成することができる。
なお、前述の第５〜第８の実施形態において、ショットキーセル１１４は、図２１（ａ）（ｂ）に示すように、たとえば、ｐｎダイオードセル１１５の９つ分に相当する面積を有していて、ショットキーセル１１４の一辺の長さがｐｎダイオードセル１１５の一辺の長さの３倍に相当していてもよい。
【０１６６】
図２２（ａ）（ｂ）は、本発明の第９実施形態に係るトレンチゲート型ＭＩＳトランジスタの模式的な平面図であって、図２２（ａ）は全体図、図２２（ｂ）は内部拡大図をそれぞれ示す。図２は、図２２（ａ）（ｂ）に示すトレンチゲート型ＭＩＳトランジスタの断面図であって、図２２（ｂ）の切断線Ｍ−ＭおよびＮ−Ｎでの切断面をそれぞれ示す。
ＭＩＳトランジスタ２０１は、ＳｉＣが採用されたトレンチゲート型ＤＭＩＳＦＥＴ（Double diffused Metal Insulator Semiconductor Field Effect Transistor）であり、たとえば、図２２（ａ）に示すように、平面視正方形のチップ状である。チップ状のＭＩＳトランジスタ２０１は、図２２（ａ）の紙面における上下左右方向の長さがそれぞれ数ｍｍ程度である。
【０１６７】
ＭＩＳトランジスタ２０１の表面には、ソースパッド２０２が形成されている。ソースパッド２０２は、四隅が外方へ湾曲した平面視略正方形状であり、ＭＩＳトランジスタ２０１の表面のほぼ全域を覆うように形成されている。このソースパッド２０２には、その一辺の中央付近に除去領域２０３が形成されている。この除去領域２０３は、ソースパッド２０２が形成されていない領域である。
【０１６８】
除去領域２０３には、ゲートパッド２０４が配置されている。ゲートパッド２０４とソースパッド２０２との間には間隔が設けられており、これらは互いに絶縁されている。
次に、ＭＩＳトランジスタ２０１の内部構造について説明する。
ＭＩＳトランジスタ２０１は、ｎ＋型（たとえば、濃度が１×１０１８〜１×１０２１ｃｍ−３）のＳｉＣ基板２０５を備えている。ＳｉＣ基板２０５は、第９実施形態では、ＭＩＳトランジスタ２０１のドレインとして機能し、その表面２０６（上面）がＳｉ面であり、その裏面２０７（下面）がＣ面である。
【０１６９】
ＳｉＣ基板２０５の表面２０６には、ＳｉＣ基板２０５よりも低濃度のｎ−型（たとえば、濃度が１×１０１５〜１×１０１７ｃｍ−３）のＳｉＣエピタキシャル層２０８が積層されている。半導体層としてのＳｉＣエピタキシャル層２０８の厚さは、たとえば、１μｍ〜１００μｍである。ＳｉＣエピタキシャル層２０８は、ＳｉＣ基板２０５上に、いわゆるエピタキシャル成長によって形成されている。Ｓｉ面である表面２０６上に形成されるＳｉＣエピタキシャル層２０８は、Ｓｉ面を成長主面として成長させられる。したがって、成長により形成されるＳｉＣエピタキシャル層２０８の表面２０９は、ＳｉＣ基板２０５の表面２０６と同様、Ｓｉ面である。
【０１７０】
ＭＩＳトランジスタ２０１には、図２２（ａ）に示すように、平面視でＳｉＣエピタキシャル層２０８の中央部に配置され、ＭＩＳトランジスタ２０１として機能する活性領域２１０と、この活性領域２１０を取り囲むトランジスタ周辺領域２１１が形成されている。
活性領域２１０において、ＳｉＣエピタキシャル層２０８の表層部には、ｐ型（たとえば、濃度が１．０×１０１６ｃｍ−３〜１．０×１０１９ｃｍ−３）のボディ領域２１２が、行方向および列方向に一定のピッチで行列状（マトリクス状）に配列されて多数形成されている。各ボディ領域２１２は、平面視正方形状であり、たとえば、図２２（ｂ）の紙面における上下左右方向の長さがそれぞれ７．２μｍ程度である。
【０１７１】
一方、ＳｉＣエピタキシャル層２０８における、ボディ領域２１２に対してＳｉＣ基板２０５側の領域は、エピタキシャル成長後のままの状態が維持された、ｎ−型のドリフト領域２１３となっている。
各ボディ領域２１２には、その表面２０９側のほぼ全域にｎ＋型（たとえば、濃度が１×１０１８〜１×１０２１ｃｍ−３）のソース領域２１４が形成されている。
【０１７２】
そして、各ボディ領域２１２を取り囲むように、ＳｉＣエピタキシャル層２０８の表面２０９から各ソース領域２１４およびボディ領域２１２を貫通してドリフト領域２１３に達するゲートトレンチ２１５が格子状に形成されている。
具体的には、ゲートトレンチ２１５は、隣り合うボディ領域２１２の各間を、各ボディ領域２１２の４つの側面に沿って行方向および列方向のそれぞれに直線状に延びる線状部２１６と、行方向に延びる線状部２１６と列方向に延びる線状部２１６とが交差する交差部２１７とを含んでいる。交差部２１７は、平面視で２行２列に配列されたボディ領域２１２に着目したとき、配列された４つのボディ領域２１２の内側の角に取り囲まれ、ボディ領域２１２の四辺の延長線により区画される平面視正方形状の部分である。また、ゲートトレンチ２１５は、互いに対向する側面２１８と底面２１９とが湾曲面を介して連続する断面Ｕ字状である。
【０１７３】
これにより、ＳｉＣエピタキシャル層２０８には、格子状のゲートトレンチ２１５で取り囲まれる各窓部分に、４つの角部２２０を有する直方体形状（平面視正方形状）の単位セル２２１が多数形成されている。単位セル２２１では、ゲートトレンチ２１５の深さ方向がゲート長方向であり、そのゲート長方向に直交する各単位セル２２１の周方向がゲート幅方向である。
【０１７４】
ゲートトレンチ２１５の内面には、その全域を覆うように、Ｈｉｇｈ−ｋ材料（ＳｉＮ、Ａｌ２Ｏ３、ＡｌＯＮ等）からなるゲート絶縁膜２２２が形成されている。
そして、ゲート絶縁膜２２２の内側をｎ型不純物が高濃度にドーピングされたポリシリコン材料で埋め尽くすことにより、ゲートトレンチ２１５内にゲート電極２２３が埋設されている。こうして、ソース領域２１４とドリフト領域２１３とが、ＳｉＣエピタキシャル層２０８の表面２０９に垂直な縦方向にボディ領域２１２を介して離間して配置された、縦型ＭＩＳトランジスタ構造が構成されている。
【０１７５】
また、各単位セル２２１の中央部には、ＳｉＣエピタキシャル層２０８の表面２０９から各ソース領域２１４およびボディ領域２１２を貫通してドリフト領域２１３に達する、平面視正方形状のソーストレンチ２２４が形成されている。ソーストレンチ２２４の深さは、第９実施形態では、ゲートトレンチ２１５と同じである。また、ソーストレンチ２２４も、ゲートトレンチ２１５同様、互いに対向する側面２２５と底面２２６とが湾曲面を介して連続する断面Ｕ字状である。
【０１７６】
また、ＳｉＣエピタキシャル層２０８には、ＳｉＣエピタキシャル層２０８にｐ型不純物をインプランテーションすることにより形成された、ｐ型のゲート耐圧保持領域２２７および第１耐圧保持領域としてのソース耐圧保持領域２２８が形成されている。
ゲート耐圧保持領域２２７は、格子状のゲートトレンチ２１５に沿って形成されており、ゲートトレンチ２１５の交差部２１７に形成された第２耐圧保持領域としての第１領域２２９と、ゲートトレンチ２１５の線状部２１６に形成された第３耐圧保持領域としての第２領域２３０とを一体的に含んでいる。
【０１７７】
第１領域２２９は、交差部２１７におけるゲートトレンチ２１５の底面２１９および当該底面２１９から交差部２１７に臨む４つの単位セル２２１の各角部２２０の下部に形成されたゲートトレンチ２１５のコーナーエッジ部２３１を経て、コーナーエッジ部２３１直上のボディ領域２１２に至るように形成されている。すなわち、第１領域２２９は、平面視では、ゲートトレンチ２１５の交差部２１７よりもやや大きい正方形状に形成されていて、その各角が、当該交差部２１７に臨む４つの単位セル２２１の各角部２２０にそれぞれ入り込んでいる。また、第１領域２２９の濃度は、ボディ領域２１２の濃度よりも高く、ドリフト領域２１３の濃度よりも高く、たとえば、１×１０１７〜９×１０１９ｃｍ−３である。また、第１領域２２９におけるゲートトレンチ２１５の底面からＳｉＣ基板２０５へ向かう方向に沿う厚さＴ１は、たとえば、０．８μｍ程度である。
【０１７８】
第２領域２３０は、平面視で隣り合う交差部２１７の各辺中央同士を繋ぐ一定幅の直線状に形成されていて、線状部２１６の幅（互いに向き合うゲートトレンチ２１５の側面間の距離（たとえば、１μｍ）よりも狭い幅（たとえば、０．８μｍ）を有している。また、第２領域２３０の濃度は、ボディ領域２１２の濃度よりも高く、第１領域２２９よりも高く、たとえば、２×１０１７〜１×１０２０ｃｍ−３である。また、第２領域２３０におけるゲートトレンチ２１５の底面からＳｉＣ基板２０５へ向かう方向に沿う厚さＴ２は、第１領域２２９の厚さＴ１よりも小さく（すなわち、Ｔ１＞Ｔ２）、たとえば、０．７μｍ程度である。
【０１７９】
ソース耐圧保持領域２２８は、ソーストレンチ２２４の底面２２６を露出させるように、当該底面２２６と側面２２５とが交わるソーストレンチ２２４のエッジ部２３２および当該エッジ部２３２からソーストレンチ２２４の側面２２５の一部を形成するボディ領域２１２に至るように形成されている。
これにより、ソーストレンチ２２４の底面２２６の中央部には、ドリフト領域２１３の一部からなる平面視正方形状のドリフト露出領域２３３が形成されている。
【０１８０】
また、ソース耐圧保持領域２２８の濃度は、ゲート耐圧保持領域２２７の第１領域２２９と同じである（たとえば、１×１０１７〜９×１０１９ｃｍ−３。また、ソース耐圧保持領域２２８におけるソーストレンチ２２４の底面からＳｉＣ基板２０５へ向かう方向に沿う厚さＴ３は、ゲート耐圧保持領域２２７の第１領域２２９の厚さＴ１と同じである（たとえば、０．８μｍ程度）。
【０１８１】
また、トランジスタ周辺領域２１１において、ＳｉＣエピタキシャル層２０８の表層部には、マトリクス状に配列された単位セル２２１（活性領域２１０）を取り囲むように、活性領域２１０から間隔を開けてｐ型のガードリング２３４が複数本（第９実施形態では、４本）形成されている。これらのガードリング２３４は、ｐ型のボディ領域２１２を形成する工程と同一のイオン注入工程で形成することができる。
【０１８２】
各ガードリング２３４は、平面視において、ＭＩＳトランジスタ２０１の外周に沿う平面視四角環状に形成されている。
ＳｉＣエピタキシャル層２０８上には、ゲート電極２２３を被覆するように、Ｈｉｇｈ−ｋ材料（ＳｉＮ、Ａｌ２Ｏ３、ＡｌＯＮ等）からなる層間絶縁膜２３５が積層されている。
【０１８３】
層間絶縁膜２３５およびゲート絶縁膜２２２には、ソーストレンチ２２４よりも大径のコンタクトホール２３６が形成されている。これにより、コンタクトホール２３６内には、各単位セル２２１のソーストレンチ２２４の全体（すなわち、ソーストレンチ２２４の側面２２５および底面２２６）およびＳｉＣエピタキシャル層２０８の表面２０９におけるソーストレンチ２２４の周縁部が露出していて、表面２０９と底面２２６との高低差に応じた段差が形成されている。
【０１８４】
層間絶縁膜２３５上には、ソース電極２３７が形成されている。ソース電極２３７は、各コンタクトホール２３６を介して、すべての単位セル２２１のソーストレンチ２２４に一括して入り込んでいて、各単位セル２２１において、ソーストレンチ２２４の底側から順にドリフト露出領域２３３、ソース耐圧保持領域２２８、ボディ領域２１２およびソース領域２１４に接触している。すなわち、ソース電極２３７は、すべての単位セル２２１に対して共通の配線となっている。
【０１８５】
そして、このソース電極２３７上には層間絶縁膜（図示せず）が形成されており、その層間絶縁膜（図示せず）を介して、ソース電極２３７がソースパッド２０２（図２２（ａ）参照）に電気的に接続されている。一方、ゲートパッド２０４（図２２（ａ）参照）は、当該層間絶縁膜（図示せず）上に引き回されたゲート配線（図示せず）を介して、ゲート電極２２３に電気的に接続されている。
【０１８６】
また、ソース電極２３７は、ＳｉＣエピタキシャル層２０８との接触側から順に、障壁形成層としてのポリシリコン層２３８、中間層２３９およびメタル層２４０を有している。
ポリシリコン層２３８は、不純物がドーピングされたドープトポリシリコンを用いて形成されたドープ層であり、たとえば、１×１０１５ｃｍ−３以上、好ましくは、１×１０１９〜１×１０２１ｃｍ−３の高濃度で不純物がドーピングされた高濃度ドープ層である。ポリシリコン層２３８をドープ層（高濃度ドープ層を含む）として形成するときの不純物としては、Ｎ（窒素）、Ｐ（リン）、Ａｓ（ひ素）などのｎ型不純物、Ａｌ（アルミニウム）、Ｂ（ホウ素）などのｐ型不純物を用いることができる。また、ポリシリコン層２３８の厚さは、たとえば、５０００Å〜１００００Åである。
【０１８７】
また、ポリシリコン層２３８は、第９実施形態では、コンタクトホール２３６内に露出する単位セル２２１の表面全域を覆うように形成されていて、ソーストレンチ２２４内でドリフト露出領域２３３、ソース耐圧保持領域２２８およびソース領域２１４の全てに接触している。
すなわち、ポリシリコン層２３８は、ソーストレンチ２２４の側面２２５においてソース耐圧保持領域２２８に接し、側面２２５およびＳｉＣエピタキシャル層２０８の表面２０９におけるソーストレンチ２２４の周縁部においてソース領域２１４に接する第１部分２４１と、ソーストレンチ２２４の底面２２６においてドリフト露出領域２３３に接する第２部分２４２とを有している。
【０１８８】
そして、ポリシリコン層２３８は、第１部分２４１が、ソース耐圧保持領域２２８およびソース領域２１４の両方との間にオーミック接合を形成している。一方で、第２部分２４２が、ドリフト露出領域２３３との間に、ＭＩＳトランジスタ２０１に内在するボディダイオード２４３（ボディ領域２１２とドリフト領域２１３との接合により形成されるｐｎダイオード）の拡散電位（たとえば、２．８ｅＶ〜３．２ｅＶ）よりも接合障壁の小さいヘテロ接合（たとえば、接合障壁の高さが１ｅＶ〜１．５ｅＶ）を形成している。
【０１８９】
中間層２３９は、ポリシリコン層２３８上に積層されたメタル層であり、Ｔｉ（チタン）を含有する層の単層またはＴｉを含有する層を含む複数の層からなる。Ｔｉを含有する層は、Ｔｉ、ＴｉＮ（窒化チタン）などを用いて形成することができる。また、中間層２３９の厚さは、たとえば、２００ｎｍ〜５００ｎｍである。
メタル層２４０は、中間層２３９上に積層されており、たとえば、Ａｌ（アルミニウム）、Ａｕ（金）、Ａｇ（銀）、Ｃｕ（銅）、Ｍｏ（モリブデン）、それらの合金およびそれらを含有するメタル材料を用いて形成することができる。メタル層２４０は、ソース電極２３７の最表層をなしている。また、メタル層２４０の厚さは、たとえば、１μｍ〜５μｍである。
【０１９０】
上記のようなポリシリコン層２３８、中間層２３９およびメタル層２４０の組み合わせとしては、第９実施形態では、Ｐｏｌｙ−Ｓｉ（ポリシリコン層２３８）、Ｔｉ（中間層２３９）、ＴｉＮ（中間層２３９）およびＡｌ（メタル層２４０）が順に積層される積層構造（Ｐｏｌｙ−Ｓｉ／Ｔｉ／ＴｉＮ／Ａｌ）である。また、これらに加えて、メタル層２４０がＭｏ層を有していることが好ましい。Ｍｏは融点が高いので、メタル層２４０にＭｏ層が含まれていれば、ソース電極２３７に大電流が流れたときに生じる熱によるメタル層２４０の溶損を抑制することができる。
【０１９１】
ＳｉＣ基板２０５の裏面２０７には、その全域を覆うようにドレイン電極２４４が形成されている。このドレイン電極２４４は、すべての単位セル２２１に対して共通の電極となっている。ドレイン電極２４４としては、たとえば、ＳｉＣ基板２０５側から順にＴｉ、Ｎｉ、ＡｕおよびＡｇが積層された積層構造（Ｔｉ／Ｎｉ／Ａｕ／Ａｇ）を適用することができる。
【０１９２】
このＭＩＳトランジスタ２０１は、たとえば、電動モータ（誘導性負荷の一例）の駆動回路（インバータ回路）のスイッチング素子として利用される。この場合、ソースパッド２０２（ソース電極２３７）とドレイン電極２４４との間（ソース−ドレイン間）にドレイン側が正となるドレイン電圧が印加された状態で、ゲートパッド２０４に所定の電圧（ゲート閾値電圧以上の電圧）がオン／オフされることによって、電動モータに流す電流をオン／オフするスイッチングを行なう。
【０１９３】
電動モータに流れる電流を遮断すると（つまり、ゲート電圧がオフにされると）、電動モータのモータコイルに逆起電力が発生する。この逆起電力に起因して、ソース側が正となる電圧が、ソース−ドレイン間にかかる場合がある。
このような場合に、ボディダイオード２４３の整流作用により、電流が、たとえば還流電流としてモータコイルに流れると、以下の不具合がある。
【０１９４】
つまり、ボディダイオード２４３を構成するｐ型ボディ領域２１２からｎ型ドリフト領域２１３に正孔（ホール）が移動して電流が流れると、ｎ型ドリフト領域２１３においてゲートトレンチ２１５付近（たとえば、ゲートトレンチ２１５の側方）では、多数キャリヤの電子と、ｐ型ボディ領域２１２から移動した正孔とが再結合する場合がある。そのため、その結合により生じるエネルギーによって、ＳｉＣエピタキシャル層２０８のＳｉＣの結晶欠陥が、ＳｉＣエピタキシャル層２０８の積層方向に平行な方向に拡張し、オン時のドレイン電流の経路（たとえば、チャネル）に達するおそれがある。そうすると、このＭＩＳトランジスタ２０１が、ボディ領域２１２におけるゲートトレンチ２１５の側面２１８付近にチャネルを形成してスイッチング動作する際、オン抵抗が上昇するおそれがある。
【０１９５】
そこで、第９実施形態では、ポリシリコン層２３８がドリフト領域２１３（ドリフト露出領域２３３）に対してヘテロ接合を形成している。そのため、ポリシリコン層２３８の第２部分２４２とドリフト領域２１３とのヘテロ接合部に優先的に電流が流れ、ボディダイオード２４３に流れる電流を少なくするか、またはなくすことができる。こうしてＭＩＳトランジスタ２０１を流れた電流は、たとえば還流電流として電動モータに流すことができる。
【０１９６】
このように、オフ時の電流は、ゲートトレンチ２１５で取り囲まれた単位セル２２１の中央のソーストレンチ２２４内に形成されたポリシリコン層２３８の第２部分２４２からドリフト領域２１３へ流れるから、ゲートトレンチ２１５付近（すなわち、ｐ型ボディ領域２１２とｎ型ドリフト領域２１３との間）でのキャリヤの移動はほとんど生じない。そのため、ドリフト領域２１３内での正孔と電子との再結合を防止することができる。その結果、ＳｉＣエピタキシャル層２０８におけるＳｉＣの結晶欠陥の拡張を抑制することができるので、トランジスタ２０１のオン抵抗の上昇を抑制することができる。
【０１９７】
また、オフ状態（つまり、ゲート電圧が０Ｖの状態）においては、ゲート電極２２３とＳｉＣエピタキシャル層２０８との間に介在するゲート絶縁膜２２２に電界がかかる。
この電界は、ゲート電極２２３とＳｉＣエピタキシャル層２０８との電位差に起因して生じるものである。そして、ゲートトレンチ２１５の底面２１９においては、ゲート電極２２３を基準（０Ｖ）として非常に高い電位の等電位面が分布し、しかも等電位面の間隔が小さいため、非常に大きな電界が生じる。たとえば、ドレイン電圧が９００Ｖであれば、ドレイン電極２４４に接するＳｉＣ基板２０５の裏面２０７付近では９００Ｖの等電位面が分布しており、ＳｉＣ基板２０５の裏面２０７からＳｉＣエピタキシャル層２０８の表面２０９側へ向かうにつれて電圧降下を生じるが、ゲートトレンチ２１５の底面２１９付近では、数十Ｖ程度の等電位面が分布する。そのため、ゲートトレンチ２１５の底面２１９では、ゲート電極２２３側へ向かう非常に大きな電界が生じる。とりわけ、第９実施形態のように、ゲートトレンチ２１５が格子状に形成されており、格子状のゲートトレンチ２１５の窓部に四角柱状の単位セル２２１が配列されている場合は、単位セル２２１の各角部２２０に形成されたゲートトレンチ２１５のコーナーエッジ部２３１付近において、ゲート絶縁膜２２２の絶縁破壊が特に発生しやすい。
【０１９８】
具体的には、ゲートトレンチ２１５の交差部２１７の対角線上で互いに隣り合うソーストレンチ２２４の距離Ｄ１（図２３のＭ−Ｍ断面参照）は、ゲートトレンチ２１５の線状部２１６を挟んで互いに隣り合うソーストレンチ２２４の距離Ｄ２（図２３のＮ−Ｎ断面参照）に比べて大きくなる（たとえば、第９実施形態では、Ｄ１はＤ２の１．４倍）。そのため、相対的に広いスペースがあるゲートトレンチ２１５のコーナーエッジ部２３１の直下に等電位面が入り込み、等電位面の密集を生じる。その結果、ゲートトレンチ２１５のコーナーエッジ部２３１付近において、ゲート絶縁膜２２２の絶縁破壊が特に発生しやすい。
【０１９９】
そこで、第９実施形態のＭＩＳトランジスタ２０１では、ゲートトレンチ２１５のコーナーエッジ部２３１にゲート耐圧保持領域２２７（第１領域２２９）が形成されている。これにより、第１領域２２９とドリフト領域２１３との接合（ｐｎ接合）により、ゲートトレンチ２１５のコーナーエッジ部２３１付近にボディダイオード２４８を形成することができる。さらにこのＭＩＳトランジスタ２０１では、各単位セル２２１の中央部に形成されたソーストレンチ２２４のエッジ部２３２に、ソース耐圧保持領域２２８が形成されている。そのため、このソース耐圧保持領域２２８とドリフト領域２１３との接合（ｐｎ接合）により、ソーストレンチ２２４のエッジ部２３２を取り囲む環状のボディダイオード２４９を形成することができる。
【０２００】
これらのボディダイオード２４８，２４９に発生する空乏層の存在により、ゲートトレンチ２１５のコーナーエッジ部２３１とソーストレンチ２２４のエッジ部２３２との間に等電位面が入り込むことを防止でき、ゲート絶縁膜２２２から遠ざけることができる。その結果、ゲートトレンチ２１５のコーナーエッジ部２３１付近における等電位面の密集を防止することができる。その結果、ゲート絶縁膜２２２にかかる電界を小さくすることができるので、絶縁破壊を抑制することができる。また、第１領域２２９の濃度がドリフト領域２１３の濃度よりも高いので、第１領域２２９とドリフト領域２１３との接合（ｐｎ接合）により生じる空乏層がＳｉＣエピタキシャル層２０８内に広がり過ぎることを防止することができる。
【０２０１】
また、ＭＩＳトランジスタ２０１では、第１領域２２９がコーナーエッジ部２３１を経て、コーナーエッジ部２３１直上のボディ領域２１２に至るように形成されているが、単位セル２２１の角部２２０には、チャネルが形成されないか、形成されても当該チャネルを流れる電流は微量である。したがって、ボディ領域２１２におけるコーナーエッジ部２３１直上の部分に至るようにゲート耐圧保持領域２２７（第１領域２２９）を形成することにより、デバイスの性能にほとんど影響を与えずに、ゲート絶縁膜２２２の破壊防止効果を一層向上させることができる。
【０２０２】
一方、ゲートトレンチ２１５の線状部２１６には、線状部２１６の幅よりも狭い幅のゲート耐圧保持領域２２７（第２領域２３０）が形成されている。これにより、第２領域２３０とドリフト領域２１３との接合（ｐｎ接合）により生じる空乏層を、ゲートトレンチ２１５の線状部２１６に沿って発生させることができる。そのため、ゲートトレンチ２１５の線状部２１６の直下に生じる電界を、当該空乏層により緩和することができる。その結果、ゲート絶縁膜２２２に生じる電界を、全体にわたって満遍なく緩和することができる。
【０２０３】
しかも、ゲート耐圧保持領域２２７（第２領域２３０）がゲートトレンチ２１５の線状部２１６の側面２１８（つまり、単位セル２２１においてチャネルが形成される部分）に形成されていない。よって、チャネル特性の制御を精度よく行うこともできる。
また、第２領域２３０の濃度が第１領域２２９の濃度よりも高く、さらに、第２領域２３０の厚さＴ２が第１領域２２９の厚さＴ１よりも小さい（Ｔ１＞Ｔ２）ので、チャネル抵抗の上昇を防止することもできる。
【０２０４】
また、上記の製造方法によれば、ゲート耐圧保持領域２２７およびソース耐圧保持領域２２８を同時に形成することができる。その結果、ゲート絶縁膜２２２の絶縁破壊を防止するためのＭＩＳトランジスタ２０１の構造を簡単に作製することができる。
図２４（ａ）（ｂ）は、本発明の第１０実施形態に係るプレーナゲート型ＭＩＳトランジスタの模式的な平面図であって、図２４（ａ）は全体図、図２４（ｂ）は内部拡大図をそれぞれ示す。図２５は、図２４（ａ）（ｂ）に示すプレーナゲート型ＭＩＳトランジスタの断面図であって、図２４（ｂ）の切断線Ｏ−ＯおよびＰ−Ｐでの切断面をそれぞれ示す。
【０２０５】
ＭＩＳトランジスタ２５１は、ＳｉＣが採用されたプレーナゲート型ＤＭＩＳＦＥＴであり、たとえば、図２４（ａ）に示すように、平面視正方形のチップ状である。チップ状のＭＩＳトランジスタ２５１は、図２４（ａ）の紙面における上下左右方向の長さがそれぞれ数ｍｍ程度である。
ＭＩＳトランジスタ２５１の表面には、ソースパッド２５２が形成されている。ソースパッド２５２は、四隅が外方へ湾曲した平面視略正方形状であり、ＭＩＳトランジスタ２５１の表面のほぼ全域を覆うように形成されている。このソースパッド２５２には、その一辺の中央付近に除去領域２５３が形成されている。この除去領域２５３は、ソースパッド２５２が形成されていない領域である。
【０２０６】
除去領域２５３には、ゲートパッド２５４が配置されている。ゲートパッド２５４とソースパッド２５２との間には間隔が設けられており、これらは互いに絶縁されている。
次に、ＭＩＳトランジスタ２５１の内部構造について説明する。
ＭＩＳトランジスタ２５１は、ｎ＋型（たとえば、濃度が１×１０１８〜１×１０２１ｃｍ−３）のＳｉＣ基板２５５を備えている。ＳｉＣ基板２５５は、第１０実施形態では、ＭＩＳトランジスタ２５１のドレインとして機能し、その表面２５６（上面）がＳｉ面であり、その裏面２５７（下面）がＣ面である。
【０２０７】
ＳｉＣ基板２５５の表面２５６には、ＳｉＣ基板２５５よりも低濃度のｎ−型（たとえば、濃度が１×１０１５〜１×１０１７ｃｍ−３）のＳｉＣエピタキシャル層２５８が積層されている。半導体層としてのＳｉＣエピタキシャル層２５８の厚さは、たとえば、１μｍ〜１００μｍである。ＳｉＣエピタキシャル層２５８は、ＳｉＣ基板２５５上に、いわゆるエピタキシャル成長によって形成されている。Ｓｉ面である表面２５６上に形成されるＳｉＣエピタキシャル層２５８は、Ｓｉ面を成長主面として成長させられる。したがって、成長により形成されるＳｉＣエピタキシャル層２５８の表面２５９は、ＳｉＣ基板２５５の表面２５６と同様、Ｓｉ面である。
【０２０８】
ＭＩＳトランジスタ２５１には、図２４（ａ）に示すように、平面視でＳｉＣエピタキシャル層２５８の中央部に配置され、ＭＩＳトランジスタ２５１として機能する活性領域２６０と、この活性領域２６０を取り囲むトランジスタ周辺領域２６１が形成されている。
活性領域２６０において、ＳｉＣエピタキシャル層２５８の表層部には、ｐ型（たとえば、濃度が１．０×１０１６ｃｍ−３〜１．０×１０１９ｃｍ−３）のボディ領域２６２が、行方向および列方向に一定のピッチで行列状（マトリクス状）に配列されて多数形成されている。各ボディ領域２６２は、平面視正方形状であり、たとえば、図２４（ｂ）の紙面における上下左右方向の長さがそれぞれ７．２μｍ程度である。
【０２０９】
一方、ＳｉＣエピタキシャル層２５８における、ボディ領域２６２に対してＳｉＣ基板２５５側の領域は、エピタキシャル成長後のままの状態が維持された、ｎ−型のドリフト領域２６３となっている。
各ボディ領域２６２には、その表面２５９側のほぼ全域にｎ＋型（たとえば、濃度が１×１０１８〜１×１０２１ｃｍ−３）のソース領域２６４が形成されている。
【０２１０】
また、活性領域２６０において、一定のピッチで行列状に配列されたボディ領域２６２の各間の領域（ボディ間領域２６５）は、一定（たとえば、２．８μｍ）幅を有する格子状である。
具体的には、ボディ間領域２６５は、隣り合うボディ領域２６２の各間を、各ボディ領域２６２の４つの側面に沿って行方向および列方向のそれぞれに直線状に延びる線状部２６６と、行方向に延びる線状部２６６と列方向に延びる線状部２６６とが交差する交差部２６７とを含んでいる。交差部２６７は、平面視で２行２列に配列されたボディ領域２６２に着目したとき、配列された４つのボディ領域２６２の内側の角に取り囲まれ、ボディ領域２６２の四辺の延長線により区画される平面視正方形状の部分である。
【０２１１】
これにより、ＳｉＣエピタキシャル層２５８には、格子状のボディ間領域２６５で取り囲まれる各窓部分に、４つの角部２７０を有する平面視正方形状の単位セル２７１が多数形成されている。すなわち、ボディ間領域２６５の幅方向中央に単位セル２７１間の境界が設定されている。各単位セルは、たとえば、図２４（ｂ）の紙面における上下左右方向の長さがそれぞれ１０μｍ程度である。各単位セル２７１では、ボディ領域２６２の深さ方向がゲート長方向であり、そのゲート長方向に直交するボディ領域２６２の周方向がゲート幅方向である。
【０２１２】
ボディ間領域２６５上には、ボディ間領域２６５に沿って、格子状のゲート絶縁膜２７２が形成されている。ゲート絶縁膜２７２は、隣り合うボディ領域２６２の間に跨っていて、ボディ領域２６２におけるソース領域２６４を取り囲む部分（ボディ領域２６２の周縁部）およびソース領域２６４の外周縁を覆っている。ゲート絶縁膜２７２は、Ｈｉｇｈ−ｋ材料（ＳｉＮ、Ａｌ２Ｏ３、ＡｌＯＮ等）からなり、その厚さは４００Å程度でほぼ一様である。
【０２１３】
ゲート絶縁膜２７２上には、ゲート電極２７３が形成されている。ゲート電極２７３は、格子状のゲート絶縁膜２７２に沿って格子状に形成されていて、ゲート絶縁膜２７２を挟んで、各ボディ領域２６２の周縁部に対向している。ゲート電極２７３は、ポリシリコンからなり、たとえば、ｎ型不純物が高濃度にドーピングされている。また、ゲート電極２７３の厚さは、たとえば、６０００Å程度である。
【０２１４】
各単位セル２７１の中央部には、ＳｉＣエピタキシャル層２５８の表面２５９から各ソース領域２６４およびボディ領域２６２を貫通してドリフト領域２６３に達する、平面視正方形状のソーストレンチ２７４が形成されている。ソーストレンチ２７４は、互いに対向する側面２７５と底面２７６とが湾曲面を介して連続する断面Ｕ字状である。
また、ＳｉＣエピタキシャル層２５８には、ＳｉＣエピタキシャル層２５８にｐ型不純物をインプランテーションすることにより形成された、ｐ型のゲート耐圧保持領域２７７および第１耐圧保持領域としてのソース耐圧保持領域２７８が形成されている。
【０２１５】
ゲート耐圧保持領域２７７は、格子状のボディ間領域２６５に沿って形成されており、ボディ間領域２６５の交差部２６７に形成された第４耐圧保持領域としての第１領域２７９と、ボディ間領域２６５の線状部２６６に形成された第５耐圧保持領域としての第２領域２８０とを一体的に含んでいる。
第１領域２７９は、交差部２６７に臨む４つの単位セル２７１の各角部２７０に形成されたボディ領域２６２のコーナ部２８１に至るように形成されている。すなわち、第１領域２７９は、平面視では、ボディ間領域２６５の交差部２６７よりもやや大きい正方形状に形成されていて、その各角が、当該交差部２６７に臨む４つの単位セル２７１の各角部２７０にそれぞれ入り込んでいる。また、第１領域２７９の濃度は、ボディ領域２６２の濃度以上で、ドリフト領域２６３の濃度よりも高く、たとえば、１×１０１８〜１×１０１９ｃｍ−３である。また、第１領域２７９におけるＳｉＣエピタキシャル層２５８の表面２５９からＳｉＣ基板２５５へ向かう方向に沿う厚さＴ４は、たとえば、０．８μｍ程度である。
【０２１６】
第２領域２８０は、平面視で隣り合う交差部２６７の各辺中央同士を繋ぐ一定幅の直線状に形成されていて、線状部２６６の幅（たとえば、３．０μｍ）よりも狭い幅（たとえば、１．５μｍ）を有している。また、第２領域２８０の濃度は、ボディ領域２６２の濃度よりも高く、第１領域２７９よりも高く、たとえば、２×１０１８〜２×１０１９ｃｍ−３である。また、第２領域２８０におけるＳｉＣエピタキシャル層２５８の表面２５９からからＳｉＣ基板２５５へ向かう方向に沿う厚さＴ５は、第１領域２７９の厚さＴ４以下（すなわち、Ｔ４≧Ｔ５）である。
【０２１７】
ソース耐圧保持領域２７８は、ソーストレンチ２７４の底面２７６を露出させるように、当該底面２７６と側面２７５とが交わるソーストレンチ２７４のエッジ部２８２および当該エッジ部２８２からソーストレンチ２７４の側面２７５の一部を形成するボディ領域２６２に至るように形成されている。
これにより、ソーストレンチ２７４の底面２７６の中央部には、ドリフト領域２６３の一部からなる平面視正方形状のドリフト露出領域２８３が形成されている。
【０２１８】
また、ソース耐圧保持領域２７８の濃度は、ゲート耐圧保持領域２７７の第１領域２７９と同じである（たとえば、１×１０１８〜１×１０１９ｃｍ−３）。また、ソース耐圧保持領域２７８におけるソーストレンチ２７４の底面からＳｉＣ基板２５５へ向かう方向に沿う厚さＴ６は、たとえば、０．８μｍ程度であり、ソース耐圧保持領域２７８の最深部が、ゲート耐圧保持領域２７７（第１領域２７９および第２領域２８０）の最深部よりも深い位置にある。
【０２１９】
また、トランジスタ周辺領域２６１において、ＳｉＣエピタキシャル層２５８の表層部には、マトリクス状に配列された単位セル２７１（活性領域２６０）を取り囲むように、活性領域２６０から間隔を開けてｐ型のガードリング２８４が複数本（第１０実施形態では、４本）形成されている。これらのガードリング２８４は、ｐ型のボディ領域２６２を形成する工程と同一のイオン注入工程で形成することができる。
【０２２０】
各ガードリング２８４は、平面視において、ＭＩＳトランジスタ２５１の外周に沿う平面視四角環状に形成されている。
ＳｉＣエピタキシャル層２５８上には、ゲート電極２７３を被覆するように、Ｈｉｇｈ−ｋ材料（ＳｉＮ、Ａｌ２Ｏ３、ＡｌＯＮ等）からなる層間絶縁膜２８５が積層されている。
【０２２１】
層間絶縁膜２８５およびゲート絶縁膜２７２には、ソーストレンチ２７４よりも大径のコンタクトホール２８６が形成されている。これにより、コンタクトホール２８６内には、各単位セル２７１のソーストレンチ２７４の全体（すなわち、ソーストレンチ２７４の側面２７５および底面２７６）およびＳｉＣエピタキシャル層２５８の表面２５９におけるソーストレンチ２７４の周縁部が露出していて、表面２５９と底面２７６との高低差に応じた段差が形成されている。
【０２２２】
層間絶縁膜２８５上には、ソース電極２８７が形成されている。ソース電極２８７は、各コンタクトホール２８６を介して、すべての単位セル２７１のソーストレンチ２７４に一括して入り込んでいて、各単位セル２７１において、ソーストレンチ２７４の底側から順にドリフト露出領域２８３、ソース耐圧保持領域２７８、ボディ領域２６２およびソース領域２６４に接触している。すなわち、ソース電極２８７は、すべての単位セル２７１に対して共通の配線となっている。
【０２２３】
そして、このソース電極２８７上には層間絶縁膜（図示せず）が形成されており、その層間絶縁膜（図示せず）を介して、ソース電極２８７がソースパッド２５２（図２４（ａ）参照）に電気的に接続されている。一方、ゲートパッド２５４（図２４（ａ）参照）は、当該層間絶縁膜（図示せず）上に引き回されたゲート配線（図示せず）を介して、ゲート電極２７３に電気的に接続されている。
【０２２４】
また、ソース電極２８７は、ＳｉＣエピタキシャル層２５８との接触側から順に、障壁形成層としてのポリシリコン層２８８、中間層２８９およびメタル層２９０を有している。
ポリシリコン層２８８は、不純物がドーピングされたドープトポリシリコンを用いて形成されたドープ層であり、たとえば、１×１０１５ｃｍ−３以上、好ましくは、１×１０１９〜１×１０２１ｃｍ−３の高濃度で不純物がドーピングされた高濃度ドープ層である。ポリシリコン層２８８をドープ層（高濃度ドープ層を含む）として形成するときの不純物としては、Ｎ（窒素）、Ｐ（リン）、Ａｓ（ひ素）などのｎ型不純物、Ａｌ（アルミニウム）、Ｂ（ホウ素）などのｐ型不純物を用いることができる。また、ポリシリコン層２８８の厚さは、たとえば、５０００Å〜１００００Åである。
【０２２５】
また、ポリシリコン層２８８は、第１０実施形態では、コンタクトホール２８６内に露出する単位セル２７１の表面全域を覆うように形成されていて、ソーストレンチ２７４内でドリフト露出領域２８３、ソース耐圧保持領域２７８およびソース領域２６４の全てに接触している。
すなわち、ポリシリコン層２８８は、ソーストレンチ２７４の側面２７５においてソース耐圧保持領域２７８に接し、側面２７５およびＳｉＣエピタキシャル層２５８の表面２５９におけるソーストレンチ２７４の周縁部においてソース領域２６４に接する第１部分２９１と、ソーストレンチ２７４の底面２７６においてドリフト露出領域２８３に接する第２部分２９２とを有している。
【０２２６】
そして、ポリシリコン層２８８は、第１部分２９１が、ソース耐圧保持領域２７８およびソース領域２６４の両方との間にオーミック接合を形成している。一方で、第２部分２９２が、ドリフト露出領域２８３との間に、ＭＩＳトランジスタ２５１に内在するボディダイオード２９３（ソース耐圧保持領域２７８とドリフト領域２６３との接合により形成されるｐｎダイオード）の拡散電位（たとえば、２．８ｅＶ〜３．２ｅＶ）よりも接合障壁の小さいヘテロ接合（たとえば、接合障壁の高さが１ｅＶ〜１．５ｅＶ）を形成している。
【０２２７】
中間層２８９は、ポリシリコン層２８８上に積層されたメタル層であり、Ｔｉ（チタン）を含有する層の単層またはＴｉを含有する層を含む複数の層からなる。Ｔｉを含有する層は、Ｔｉ、ＴｉＮ（窒化チタン）などを用いて形成することができる。また、中間層２８９の厚さは、たとえば、２００ｎｍ〜５００ｎｍである。
メタル層２９０は、中間層２８９上に積層されており、たとえば、Ａｌ（アルミニウム）、Ａｕ（金）、Ａｇ（銀）、Ｃｕ（銅）、Ｍｏ（モリブデン）、それらの合金およびそれらを含有するメタル材料を用いて形成することができる。メタル層２９０は、ソース電極２８７の最表層をなしている。また、メタル層２９０の厚さは、たとえば、１μｍ〜５μｍである。
【０２２８】
上記のようなポリシリコン層２８８、中間層２８９およびメタル層２９０の組み合わせとしては、第１０実施形態では、Ｐｏｌｙ−Ｓｉ（ポリシリコン層２８８）、Ｔｉ（中間層２８９）、ＴｉＮ（中間層２８９）およびＡｌ（メタル層２９０）が順に積層される積層構造（Ｐｏｌｙ−Ｓｉ／Ｔｉ／ＴｉＮ／Ａｌ）である。また、これらに加えて、メタル層２９０がＭｏ層を有していることが好ましい。Ｍｏは融点が高いので、メタル層２９０にＭｏ層が含まれていれば、ソース電極２８７に大電流が流れたときに生じる熱によるメタル層２９０の溶損を抑制することができる。
【０２２９】
ＳｉＣ基板２５５の裏面２５７には、その全域を覆うようにドレイン電極２９４が形成されている。このドレイン電極２９４は、すべての単位セル２７１に対して共通の電極となっている。ドレイン電極２９４としては、たとえば、ＳｉＣ基板２５５側から順にＴｉ、Ｎｉ、ＡｕおよびＡｇが積層された積層構造（Ｔｉ／Ｎｉ／Ａｕ／Ａｇ）を適用することができる。
【０２３０】
このＭＩＳトランジスタ２５１の構造によっても、前述の第１０実施形態のＭＩＳトランジスタ２０１と同様の作用効果を発現することができる。
すなわち、第１０実施形態では、ポリシリコン層２８８がドリフト領域２６３（ドリフト露出領域２８３）に対してヘテロ接合を形成している。そのため、ソース−ドレイン間に逆起電力がかかった場合、ポリシリコン層２８８の第２部分２９２とドリフト領域２６３とのヘテロ接合部に優先的に電流が流れ、ボディダイオード２９３に流れる電流を少なくするか、またはなくすことができる。こうしてＭＩＳトランジスタ２５１を流れた電流は、たとえば還流電流として電動モータに流すことができる。
【０２３１】
このように、オフ時の電流は、ボディ間領域２６５で取り囲まれた単位セル２７１の中央のソーストレンチ２７４内に形成されたポリシリコン層２８８の第２部分２９２からドリフト領域２６３へ流れるから、ボディ間領域２６５付近（すなわち、ｐ型ボディ領域２６２とｎ型ドリフト領域２６３との間）でのキャリヤの移動はほとんど生じない。そのため、ドリフト領域２６３内での正孔と電子との再結合を防止することができる。その結果、ＳｉＣエピタキシャル層２５８におけるＳｉＣの結晶欠陥の拡張を抑制することができるので、トランジスタ２５１のオン抵抗の上昇を抑制することができる。
【０２３２】
また、オフ状態（つまり、ゲート電圧が０Ｖの状態）においては、とりわけ、第１０実施形態のように、ボディ間領域２６５が格子状に形成されており、格子状のボディ間領域２６５の窓部に平面視四角形状の単位セル２７１が配列されている場合は、単位セル２７１の各角部２７０に形成されたボディ領域２６２のコーナ部２８１付近において、ゲート絶縁膜２７２の絶縁破壊が特に発生しやすい。
【０２３３】
具体的には、ボディ間領域２６５の交差部２６７の対角線上で互いに隣り合うソーストレンチ２７４の距離Ｄ３（図２５のＯ−Ｏ断面参照）は、ボディ間領域２６５の線状部２６６を挟んで互いに隣り合うソーストレンチ２７４の距離Ｄ４（図２５のＰ−Ｐ断面参照）に比べて大きくなる（たとえば、第１０実施形態では、Ｄ３はＤ４の１．４倍）。そのため、相対的に広いスペースがあるボディ領域２６２のコーナ部２８１の直下に等電位面が入り込み、等電位面の密集を生じる。その結果、ボディ領域２６２のコーナ部２８１付近において、ゲート絶縁膜２７２の絶縁破壊が特に発生しやすい。
【０２３４】
そこで、第１０実施形態のＭＩＳトランジスタ２５１では、ボディ領域２６２のコーナ部２８１にゲート耐圧保持領域２７７（第１領域２７９）が形成されている。これにより、第１領域２７９とドリフト領域２６３との接合（ｐｎ接合）により、ボディ領域２６２のコーナ部２８１付近にボディダイオード２９８を形成することができる。さらにこのＭＩＳトランジスタ２５１では、各単位セル２７１の中央部に形成されたソーストレンチ２７４のエッジ部２８２に、ソース耐圧保持領域２７８が形成されている。そのため、このソース耐圧保持領域２７８とドリフト領域２６３との接合（ｐｎ接合）により、ソーストレンチ２７４のエッジ部２８２を取り囲む環状のボディダイオード２９９を形成することができる。
【０２３５】
これらのボディダイオード２９８，２９９に発生する空乏層の存在により、ボディ領域２６２のコーナ部２８１とソーストレンチ２７４のエッジ部２８２との間に等電位面が入り込むことを防止でき、ゲート絶縁膜２７２から遠ざけることができる。その結果、ボディ領域２６２のコーナ部２８１付近における等電位面の密集を防止することができる。その結果、ゲート絶縁膜２７２にかかる電界を小さくすることができるので、絶縁破壊を抑制することができる。また、第１領域２７９の濃度がドリフト領域２６３の濃度よりも高いので、第１領域２７９とドリフト領域２６３との接合（ｐｎ接合）により生じる空乏層がＳｉＣエピタキシャル層２５８内に広がり過ぎることを防止することができる。
【０２３６】
一方、ボディ間領域２６５の線状部２６６には、線状部２６６の幅よりも狭い幅のゲート耐圧保持領域２７７（第２領域２８０）が形成されている。これにより、第２領域２８０とドリフト領域２６３との接合（ｐｎ接合）により生じる空乏層を、ボディ間領域２６５の線状部２６６に沿って発生させることができる。そのため、ボディ間領域２６５の線状部２６６の直下に生じる電界を、当該空乏層により緩和することができる。その結果、ゲート絶縁膜２７２に生じる電界を、全体にわたって満遍なく緩和することができる。
【０２３７】
しかも、ゲート耐圧保持領域２７７（第２領域２８０）がボディ領域２６２の周縁部（つまり、単位セル２７１においてチャネルが形成される部分）に形成されていない。よって、チャネル特性の制御を精度よく行うこともできる。
以上、本発明の実施形態を説明したが、本発明は、他の形態で実施することもできる。
たとえば、前述のショットキーバリアダイオード１および各ＭＩＳトランジスタ２１，６１，７１，１０１，１６１，１８１，１９１，２０１，２４７，２５１，２９７の各半導体部分の導電型を反転した構成が採用されてもよい。たとえば、ＭＩＳトランジスタ２１において、ｐ型の部分がｎ型であり、ｎ型の部分がｐ型であってもよい。
【０２３８】
また、各デバイス１，２１，６１，７１，１０１，１６１，１８１，１９１,２０１，２４７，２５１，２９７において、耐圧保持層を形成する層は、ＳｉＣからなるエピタキシャル層に限らず、ＳｉＣ以外のワイドバンドギャップ半導体、具体的には、ＧａＮ（バンドギャップＥｇGaN＝約３．４ｅＶ）またはダイヤモンド（バンドギャップＥｇdia＝約５．５ｅＶ）からなる層であってもよい。また、III−Ｖ族化合物、II−ＶＩ族化合物に代表される化合物半導体であってもよい。
【０２３９】
また、本発明の他の実施形態としては、たとえば、ＪＦＥＴ（接合型電界効果トランジスタ）の層間絶縁膜、バイポーラトランジスタの層間絶縁膜、サイリスタの層間絶縁膜などのデバイス外周部に接する部分をＨｉｇｈ−ｋ材料を用いて形成する形態であってもよい。
本発明の半導体パワーデバイスは、たとえば、電気自動車（ハイブリッド車を含む）、電車、産業用ロボットなどの動力源として利用される電動モータを駆動するための駆動回路を構成するインバータ回路に用いられるパワーモジュールに組み込むことができる。また、太陽電池、風力発電機その他の発電装置（とくに自家発電装置）が発生する電力を商用電源の電力と整合するように変換するインバータ回路に用いられるパワーモジュールにも組み込むことができる。
【０２４０】
本発明の実施形態は、本発明の技術的内容を明らかにするために用いられた具体例に過ぎず、本発明はこれらの具体例に限定して解釈されるべきではなく、本発明の精神および範囲は添付の請求の範囲によってのみ限定される。
また、本発明の各実施形態において表した構成要素は、本発明の範囲で組み合わせることができる。
【０２４１】
本出願は、２０１１年２月２日に日本国特許庁に提出された特願２０１１−０２０７２９号に対応しており、この出願の全開示はここに引用により組み込まれるものとする。
【符号の説明】
【０２４２】
１・・・ショットキーバリアダイオード、３・・・カソード電極、４・・・ＳｉＣエピタキシャル層、５・・・活性領域、７・・・フィールド領域、８・・・フィールド絶縁膜、９・・・アノード電極、１０・・・ショットキーメタル、１２・・・（フィールド絶縁膜の）周縁部、１３・・・（フィールド領域の）内縁部、１７・・・（ショットキーメタルの）外縁部、２１・・・ＭＩＳトランジスタ、２８・・・ＳｉＣエピタキシャル層、２９・・・（エピタキシャル層の）表面、３０・・・活性領域、３１・・・トランジスタ周辺領域、３２・・・ボディ領域、３３・・・ドリフト領域、３４・・・ソース領域、３５・・・ゲートトレンチ、３６・・・（ゲートトレンチの）両端角部、３７・・・（ゲートトレンチの）側面、３８・・・（ゲートトレンチの）底面、３９・・・ゲート絶縁膜、４０・・・ゲート電極、４１・・・ソーストレンチ、４８・・・層間絶縁膜、５０・・・ソース電極、５１・・・ドレイン電極、５３・・・ゲート絶縁膜、５４・・・層間絶縁膜、６１・・・ＭＩＳトランジスタ、６２・・・ゲート絶縁膜、６３・・・ＳｉＯ２膜、６４・・・Ｈｉｇｈ−ｋ膜、７１・・・ＭＩＳトランジスタ、７８・・・ＳｉＣエピタキシャル層、７９・・・（エピタキシャル層の）表面、８０・・・活性領域、８１・・・トランジスタ周辺領域、８２・・・ボディ領域、８３・・・ドリフト領域、８５・・・ソース領域、８６・・・ゲート絶縁膜、８７・・・ゲート電極、８９・・・層間絶縁膜、９１・・・ソース電極、９２・・・ドレイン電極、１０１・・・ＭＩＳトランジスタ、１０８・・・ＳｉＣエピタキシャル層、１０９・・・（エピタキシャル層の）表面、１１０・・・活性領域、１１１・・・トランジスタ周辺領域、１１２・・・ゲートトレンチ、１１７・・・ソース領域、１１８・・・ボディ領域、１１９・・・ドリフト領域、１２２・・・ゲート絶縁膜、１２３・・・（ゲートトレンチの）底面、１２４・・・（ゲートトレンチの）側面、１２５・・・ゲート電極、１２６・・・ＳＢＤソーストレンチ、１４３・・・層間絶縁膜、１５２・・・ドレイン電極、１６１・・・ＭＩＳトランジスタ、１６２・・・ＳＢＤソーストレンチ、１６６・・・Ｄｉソーストレンチ、１８１・・・ＭＩＳトランジスタ、１８２・・・ゲート絶縁膜、１８３・・・ゲート電極、１９１・・・ＭＩＳトランジスタ、２０１・・・ＭＩＳトランジスタ、２０８・・・ＳｉＣエピタキシャル層、２０９・・・（エピタキシャル層の）表面、２１０・・・活性領域、２１１・・・トランジスタ周辺領域、２１２・・・ボディ領域、２１３・・・ドリフト領域、２１４・・・ソース領域、２１５・・・ゲートトレンチ、２１８・・・（ゲートトレンチの）側面、２１９・・・（ゲートトレンチの）底面、２２２・・・ゲート絶縁膜、２２３・・・ゲート電極、２２４・・・ソーストレンチ、２３５・・・層間絶縁膜、２４７・・・ＭＩＳトランジスタ、２５１・・・ＭＩＳトランジスタ、２５８・・・ＳｉＣエピタキシャル層、２５９・・・（エピタキシャル層の）表面、２６０・・・活性領域、２６１・・・トランジスタ周辺領域、２６２・・・ボディ領域、２６３・・・ドリフト領域、２６４・・・ソース領域、２７２・・・ゲート絶縁膜、２７３・・・ゲート電極、２７４・・・ソーストレンチ、２８５・・・層間絶縁膜、２８７・・・ソース電極、２９７・・・ＭＩＳトランジスタ
【図１】
2012105611.tif 000003
【図２】
2012105611.tif 000004
【図３Ａ】
2012105611.tif 000005
【図３Ｂ】
2012105611.tif 000006
【図３Ｃ】
2012105611.tif 000007
【図４】
2012105611.tif 000008
【図５】
2012105611.tif 000009
【図６Ａ】
2012105611.tif 000010
【図６Ｂ】
2012105611.tif 000011
【図６Ｃ】
2012105611.tif 000012
【図６Ｄ】
2012105611.tif 000013
【図６Ｅ】
2012105611.tif 000014
【図６Ｆ】
2012105611.tif 000015
【図７】
2012105611.tif 000016
【図８】
2012105611.tif 000017
【図９】
2012105611.tif 000018
【図１０Ａ】
2012105611.tif 000019
【図１０Ｂ】
2012105611.tif 000020
【図１０Ｃ】
2012105611.tif 000021
【図１０Ｄ】
2012105611.tif 000022
【図１０Ｅ】
2012105611.tif 000023
【図１０Ｆ】
2012105611.tif 000024
【図１０Ｇ】
2012105611.tif 000025
【図１０Ｈ】
2012105611.tif 000026
【図１０Ｉ】
2012105611.tif 000027
【図１１】
2012105611.tif 000028
【図１２】
2012105611.tif 000029
【図１３Ａ】
2012105611.tif 000030
【図１３Ｂ】
2012105611.tif 000031
【図１３Ｃ】
2012105611.tif 000032
【図１３Ｄ】
2012105611.tif 000033
【図１４】
2012105611.tif 000034
【図１５】
2012105611.tif 000035
【図１６】
2012105611.tif 000036
【図１７】
2012105611.tif 000037
【図１８】
2012105611.tif 000038
【図１９】
2012105611.tif 000039
【図２０】
2012105611.tif 000040
【図２１】
2012105611.tif 000041
【図２２】
2012105611.tif 000042
【図２３】
2012105611.tif 000043
【図２４】
2012105611.tif 000044
【図２５】
2012105611.tif 000045
【国際調査報告】
2012105611.tif 000046
2012105611.tif 000047
2012105611.tif 000048
2012105611.tif 000049